(57)【特許請求の範囲】
【請求項１】
透明基材と、
前記透明基材の一方の面上に形成された印刷層と
を有する印刷物であって、
前記印刷物は、前記透明基材の前記印刷層が形成された面と対向する面側の最表面に多数の溝部が形成されており、
前記溝部は、前記溝部の側面により囲まれた領域である溝口部の平面視形状を八角形に近似したときの面積の平均が９４０００ｎｍ２以上１３１０００ｎｍ２以下の範囲内であり、
前記溝部の前記溝口部の平面視形状を八角形に近似したときの最大内角の分散が６００（°）２以上１０２０（°）２以下の範囲内であり、
一の前記溝部と、前記一の溝部の前記溝口部の平面視形状を八角形に近似したときの重心に最も近接した位置に前記溝口部の上記重心を有する他の前記溝部との重心間距離の平均が５００ｎｍ以下であり、前記重心間距離の分散が８０００ｎｍ２以上であることを特徴とする印刷物。
【請求項２】
前記透明基材の前記印刷層が形成された面と対向する面には、透明低反射層が形成され、
前記透明低反射層の前記透明基材と対向する面に、多数の前記溝部が形成されていることを特徴とする請求項１に記載の印刷物。
【請求項３】
前記透明低反射層が、透明支持層と、前記透明支持層の一方の面側に形成され、透明樹脂を含む低反射樹脂層とを有し、
前記低反射樹脂層の前記透明支持層と接する面と対向する面上に多数の前記溝部が形成されていることを特徴とする請求項２に記載の印刷物。
【請求項４】
前記透明低反射層が、透明樹脂により形成された単層であり、
前記透明基材上に直に形成されていることを特徴とする請求項２に記載の印刷物。
【請求項５】
多数の前記溝部が、前記透明基材の前記印刷層が形成された面と対向する面に直接形成されていることを特徴とする請求項１に記載の印刷物。
【請求項６】
少なくとも前記印刷層の前記透明基材と接する面と対向する面上に、機能層を有することを特徴とする請求項１から請求項５までのいずれかに記載の印刷物。
【請求項７】
前記機能層が遮光層であることを特徴とする請求項６に記載の印刷物。
【発明の詳細な説明】
【技術分野】
【０００１】
本発明は、表面に多数の溝部を備える印刷物に関する。
【背景技術】
【０００２】
広告、雑誌、ポスター等の種々の印刷物においては、近年、ますます高精細で鮮明な印刷画像の表示が求められており、印刷技術分野においては、印刷媒体への画像データの出力方法や、印刷媒体に用いられる材料およびインキの材料等の選択方法等のあらゆる印刷技術を用いることが検討されている。
【０００３】
しかしながら、上述した種々の印刷技術を用いて印刷媒体上に高精細かつ鮮明な印刷画像が印刷されたとしても、印刷物の表面において光の一部が反射されることで、観察者からは実際の印刷画像の色彩に比べて白っぽく観察されてしまい、文字や模様の判読を妨げるといった問題があった。
また、印刷物の表面に照射される光の強度や照射方向、さらには観察者が印刷物を観察する方向によっては、印刷物の表面からの反射光により印刷画像の視認性が低下したり、目視が困難となる可能性があるといった問題があった。
【０００４】
このような問題に対して、表面での光の反射を低減させて印刷画像の視認性を向上させる目的で、印刷物の表面に加工が施された印刷物が提案されている。例えば、特許文献１および２では、表面にモスアイと呼ばれる多数の微細凹凸が形成された印刷物が開示されている。このような印刷物は、表面に微細凹凸が形状および配置に規則性を有して形成されていることで、モスアイ構造の原理により入射光に対する屈折率の急激な変化がなくなり、物質界面での不連続な屈折率変化に起因する光の反射を抑制することができる。これにより、印刷物表面での光の反射が低減され、印刷画像の視認性を向上させることが可能である。
【先行技術文献】
【特許文献】
【０００５】
【特許文献１】特開２０１２−１５２９８７号公報
【特許文献２】特開２０１４−７１２２０号公報
【発明の概要】
【発明が解決しようとする課題】
【０００６】
しかし、印刷物の表面に微細凹凸を有することで、反射率低減効果を得ることが可能であるものの、個々の凸部（突起部)および凹部（溝部）の形状および配置に規則性があるため、反射率の低減に波長選択性を示し、波長領域によっては微細凹凸による十分な反射率低減効果が得られず、また、印刷物の印刷画像の鮮明さや視認性が十分ではない場合がある。
【０００７】
本発明は、上記問題点に鑑みてなされたものであり、印刷画像の色彩を鮮明に表示することができ、印刷画像の視認性を向上させることが可能な印刷物を提供することを主目的とする。
【課題を解決するための手段】
【０００８】
上記課題を解決するために、本発明は、透明基材と、上記透明基材の一方の面上に形成された印刷層とを有する印刷物であって、上記印刷物は、上記透明基材の上記印刷層が形成された面と対向する面側の最表面に多数の溝部が形成されており、上記溝部は、上記溝部の側面により囲まれた領域である溝口部の平面視形状を八角形に近似したときの面積の平均が９４０００ｎｍ２以上１３１０００ｎｍ２以下の範囲内であり、上記溝部の上記溝口部の平面視形状を八角形に近似したときの最大内角の分散が６００以上１０２０以下の範囲内であり、一の上記溝部と、上記一の溝部の上記溝口部の平面視形状を八角形に近似したときの重心に最も近接した位置に上記溝口部の上記重心を有する他の上記溝部との重心間距離の平均が５００ｎｍ以下であり、上記重心間距離の分散が８０００以上であることを特徴とする印刷物を提供する。
【０００９】
本発明によれば、形状および配置位置に所定のばらつきを有する多数の溝部が、印刷物の透明基材の印刷層が形成された面と対向する面側の最表面に形成されていることから、溝部において光を多数回反射させることができ、また、干渉によって特定の波長光の強度が強まるのを抑制することができる。さらに、上記溝部においては、光の多数回反射による光の吸収に加えて、ミー散乱による印刷物内への光の吸収も起こるため、反射率を低下させることができる。さらにまた、多数の上記溝部が形成された層は、ミー散乱が生じることで高ヘイズ値を示すことができ、それにより、溝部が形成された表面や印刷物内の積層界面における全反射を低減し、印刷物の色調に係る光以外の光の吸収率をさらに高めることができる。
これにより、本発明の印刷物は、所定のばらつきを有する溝部により広波長域の光に対して優れた反射率低減効果を発揮することができ、印刷画像の視認性を向上させることが可能となる。また、印刷物に入射する光、中でも印刷物の色調に係る光以外の光の反射が低減され、印刷物内への光の吸収率が高くなることから、印刷層における印刷画像の発色性が向上し、色彩を鮮明に表示することが可能となる。
【００１０】
上記発明においては、上記透明基材の上記印刷層が形成された面と対向する面には、透明低反射層が形成され、上記透明低反射層の上記透明基材と対向する面に、多数の上記溝部が形成されていることが好ましい。透明基材の表面に直接、溝部を形成することが困難な場合に、所望の溝部が賦形された透明低反射層を印刷物の最表層として設けることで、所定のばらつきを有する溝部による上述の効果を奏することができるからである。
【００１１】
上記発明の場合、上記透明低反射層が、透明支持層と、上記透明支持層の一方の面側に形成され、透明樹脂を含む低反射樹脂層とを有し、上記低反射樹脂層の上記透明支持層と接する面と対向する面上に多数の上記溝部が形成されていることが好ましい。透明低反射層の溝部を、透明基材を介して印刷層の位置に合わせて配置することができ、印刷画像の視認性を向上させることが可能となり、また、製造時のハンドリング性が向上するからである。さらに、透明基材が曲面である、透明基材の密着性が悪い等の理由から、透明基材の表面上に直接、溝部を有する透明低反射層を形成することが困難な場合に、所望の印刷物とすることができるからである。
【００１２】
また、上記発明の場合、上記透明低反射層が、透明樹脂により形成された単層であり、上記透明基材上に直に形成されていることが好ましい。透明低反射層が透明樹脂により形成された単層であり、透明低反射層内に積層界面が形成されないため、透明低反射層内において積層界面での光の反射を防止することができるからである。
【００１３】
上記発明においては、多数の上記溝部が、上記透明基材の上記印刷層が形成された面と対向する面に直接形成されていることが好ましい。本発明の印刷物を構成する層の数を少なくすることができ、積層界面での光の反射を防止することができるからである。
【００１４】
上記発明においては、少なくとも上記印刷層の上記透明基材と接する面と対向する面上に、機能層を有することが好ましい。少なくとも印刷層表面に機能層を設けることで、機能層の種類に応じた機能を付加することや、機能層による光制御により印刷画像の色再現性や視認性を向上させることができるからである。また、印刷層表面に機能層を設けることにより、印刷層を保護することができるからである。
【００１５】
上記発明の場合、上記機能層が遮光層であることが好ましい。印刷物の印刷層側表面から光が透過することにより、溝部を介して表示される印刷画像においてヘイズが目立つことによる視認性の低下、および鮮明な色表示が阻害されることによる色再現性の低下を防止することができるからである。
【発明の効果】
【００１６】
本発明の印刷物は、最表面に形成された多数の溝部が形状および配置位置に所定のばらつきを有することで、広波長域の光に対して反射率低減効果が発揮されることから、印刷画像の視認性を向上させることができ、また、印刷画像の色彩を鮮明に表示することが可能であるといった作用効果を奏する。
【図面の簡単な説明】
【００１７】
【図１】本発明における溝部を説明する説明図である。
【図２】本発明における溝部を説明する説明図である。
【図３】本発明の印刷物における溝部を有する表面の平面ＳＥＭ画像である。
【図４】本発明の印刷物の第１態様の一例を示す概略断面図である。
【図５】本発明の印刷物の第１態様の他の例を示す概略断面図である。
【図６】本発明の印刷物の第１態様の他の例を示す概略断面図である。
【図７】本発明の印刷物の第１態様の他の例を示す概略断面図である。
【図８】本発明の印刷物の第２態様の一例を示す概略断面図である。
【図９】本発明の印刷物の第２態様における透明基材を説明する説明図である。
【発明を実施するための形態】
【００１８】
以下、本発明の印刷物について詳細に説明する。
本発明の印刷物は、透明基材と、上記透明基材の一方の面上に形成された印刷層とを有する印刷物であって、上記印刷物は、上記透明基材の上記印刷層が形成された面と対向する面側の最表面に多数の溝部が形成されており、上記溝部は、上記溝部の側面により囲まれた領域である溝口部の平面視形状を八角形に近似したときの面積の平均が９４０００ｎｍ２以上１３１０００ｎｍ２以下の範囲内であり、上記溝部の上記溝口部の平面視形状を八角形に近似したときの最大内角の分散が６００以上１０２０以下の範囲内であり、一の上記溝部と、上記一の溝部の上記溝口部の平面視形状を八角形に近似したときの重心に最も近接した位置に上記溝口部の上記重心を有する他の上記溝部との重心間距離（以下、最近接重心間位置と称する場合がある。）の平均が５００ｎｍ以下であり、上記重心間距離の分散が８０００以上であることを特徴とするものである。
【００１９】
本発明によれば、形状および配置位置に所定のばらつきを有する多数の溝部が、印刷物の最表面に形成されていることから、上記溝部により広波長域の光に対して優れた反射率低減効果を発揮することができる。なお、多数の溝部の形状および配置位置のばらつきのことを、単に「ばらつき」と称する場合がある。
すなわち、多数の溝部が上記所定のばらつきを有することで、溝部に入射した光を多数回反射させて、溝部が形成された層内に吸収させることができ、また、干渉によって特定の波長光の強度が強まるのを抑制することができる。
さらに、多数の溝部が上記所定のばらつきを有することで、上記溝部、中でも印刷物の最表面内に位置し、溝部側面により囲まれた領域である溝口部においては、多数回反射により溝部が形成された層内へ光が吸収されるのに加えて、溝部の形状により光をミー散乱させることで、溝部が形成された層内への光の吸収量をさらに増加させることができ、反射率をより低減させることが可能となる。
これは、ミー散乱が「前方散乱が強い」、「波長依存性が小さい」といった特長を有することによるものである。つまり、ミー散乱は前方散乱が強いため、溝部に入射した光は溝部が形成された層内で散乱されることとなり、散乱光を溝部が形成された層内へ吸収させることができるからである。また、ミー散乱は波長依存性が小さいため、可視光領域３８０ｎｍ〜７８０ｎｍの全域の光を散乱させることができ、散乱光を溝部が形成された層内へ吸収させることが可能となるからである。
【００２０】
このように、多数の溝部が所定のばらつきを有することにより、広波長域の光に対して優れた反射率低減効果を発揮することが可能となることから、上記多数の溝部が最表面に形成された印刷物は、反射光の低減により印刷画像の視認性を向上することができる。
【００２１】
また、印刷物は、通常、減色混合により印刷画像を表示するものであり、印刷物に入射した光のうち、一部の光が印刷物内に吸収され、印刷物に吸収されずに反射した光の色調が印刷画像の色調となる。印刷物表面での光の反射率が低くなるとは、すなわち印刷物への光の吸収率が高くなること、中でも印刷物の色調に係る光以外の光の吸収率が高くなることを意味する。
本発明によれば、多数の溝部のばらつきにより奏される反射率低減効果により、広波長域の光が印刷物内へ吸収されることとなる。加えて、多数の上記溝部が形成された層は、ミー散乱が生じることで高ヘイズ値を示すことができる。それにより、上記溝部が形成された表面や印刷物内の積層界面における全反射を低減し、印刷物の色調に係る光以外の光の吸収率をさらに高めることができる。
このように、印刷物に入射する光、中でも印刷物の色調に係る光以外の光の反射が低減され、印刷物内への吸収率が高くなるため、本発明の印刷物は、印刷層における印刷画像の発色性が向上し、色彩を鮮明に表示することが可能となる。
【００２２】
また、本発明の印刷物は、表面に溝部を有することで、構造的な耐久性が高いという特長も有する。表面に凸型となる突起部を有する場合、外部衝撃により突起部が破損、変形してしまうと、反射率低減効果が低下することが予想される。これに対し、本発明によれば、印刷物の最表面において凹型となる溝部が形成されることから、溝部の破損や変形等が発生しにくく、長期にわたり高い反射率低減効果を発揮することができる。このため、本発明の印刷物は、長期間にわたり高い視認性を有し、また、色彩を鮮明に表示することが可能となる。
【００２３】
以下、本発明の印刷物について、本発明の印刷物が有する溝部、および本発明の印刷物の実施形態に分けて説明する。
【００２４】
Ｉ．溝部
本発明における溝部は、印刷物の上記透明基材の上記印刷層が形成された面と対向する面側の最表面に形成され、その形状および配置位置に所定のばらつきを有するものである。
【００２５】
本発明における溝部について、図を参照して説明する。図１は本発明の印刷物における溝部を説明する説明図である。図２（ａ）は本発明における溝部を説明するための概略斜視図であり、図２（ｂ）は図２（ａ）の概略平面図である。
図１に例示するように、本発明の印刷物１０の最表面に備わる多数の溝部１は、形状および配置位置に所定のばらつきを有する。
ここで、多数の溝部が有する所定のばらつきとは、３つのパラメータを定量化することで規定される。
第１のパラメータは、溝部の側面により囲まれた領域である溝口部（以下、単に溝口部と称する場合がある。）の大きさによるものである。図２（ａ）に示すように、溝部１および１’は、側面により囲まれた領域である溝口部ｄおよびｄ’を、印刷物１０の最表面内に有している。本発明において多数の溝部が所定のばらつきを有するとは、図２（ｂ）に示すように、溝部１および１’のそれぞれの上記溝口部ｄおよびｄ’の平面視形状を八角形に近似したときの溝口部ｄおよびｄ’の平面視形状の面積ＳおよびＳ’の平均が９４０００ｎｍ２以上１３１０００ｎｍ２以下の範囲内であることをいう。
第２のパラメータは、溝口部の形状によるものである。本発明において多数の溝部が所定のばらつきを有するとは、図２（ｂ）に示すように、溝口部ｄおよびｄ’の平面視形状を八角形に近似したときの最大内角の分散が６００以上１０２０以下の範囲内であることをいう。
第３のパラメータは、隣接する溝部の位置関係によるものである。本発明において多数の溝部が所定のばらつきを有するとは、図２（ｂ）で示すように、一の溝部１と、一の溝部１の溝口部ｄの平面視形状を八角形に近似したときの重心Ｏに最も近接した位置に、溝口部ｄ’の平面視形状を八角形に近似したときの重心Ｏ’を有する他の溝部１’との重心間距離Ｌの平均が５００ｎｍ以下であり、重心間距離Ｌの分散が８０００以上であることをいう。
すなわち、多数の溝部が「所定のばらつきを有する」とは、第１〜第３の３つのパラメータが上述の所定の範囲内（以下、所定値と称する場合がある。）を示すことを意味する。
【００２６】
本発明においては、多数の上記溝部が所定のばらつきを有することで、溝部が発揮する反射率低減機能により、本発明の印刷物の効果を奏することができる。
溝部のばらつきは、「溝口部の大きさ」、「溝口部の形状」、および「隣接する溝部の位置関係」の３つのパラメータを定量化することで規定され、各パラメータが上述の所定値を示すことで、多数の上記溝部は、所定のばらつきを有することができる。
以下、各パラメータの定量化方法、および上記定量化方法により規定される各パラメータの値について説明する。
【００２７】
Ａ．パラメータの定量化方法
本発明における溝部の形状および配置位置のばらつきは、印刷物の印刷層側の最表面に備わる多数の溝部のうち、所望の点数を抽出して算出され、定量化される。
溝部の抽出は、走査型電子顕微鏡（Scanning Electron Microscope：SEM）や原子間力顕微鏡（Atomic Force Microscope：AFM）等を用い、倍率１００００倍、視野範囲を縦４μｍ×横４μｍとして印刷物の溝部を有する面側から平面視観察を行い、上記視野範囲における溝部の面内配列を画像で検出し、その中から所望の点数を抽出する方法を用いる。
【００２８】
本発明における各パラメータは、１つの視野範囲あたりの溝部の最低抽出点数を３０点として算出する。溝部の抽出点数は多いほど好ましく、抽出点数は３０点以上、中でも５０点以上であることが好ましい。また、溝部の抽出を行うための上記視野範囲の検出数は、印刷物の溝部を備える面の単位面積（２５００ｍｍ２）当たり３箇所以上、中でも５箇所以上、特に１０箇所以上であることが好ましい。
抽出点数および視野範囲の検出数を上記範囲で規定することで、３つのパラメータをより高い精度で定量化することができ、溝部の形状および配置位置のばらつきを正確に規定することができるからである。
【００２９】
各パラメータは、以下の手順により定量化される。
（１）まず、走査型電子顕微鏡（Scanning Electron Microscope：SEM）や原子間力顕微鏡（Atomic Force Microscope：AFM）を用いて溝部の面内配列を検出する。検出された面内配列から、所望の点数の溝部を抽出し、各溝部について、溝部側面により囲まれた領域である溝口部の平面視形状を検出する。上記溝口部の平面視形状は、ＳＥＭ像では白黒のコントラストから、ＡＦＭ像では色の明暗のコントラストから検出することができる。
上記平面視形状の具体的な検出方法は特に限定されないが、例えば、画像内のコントラストの１次微分で勾配を計算することでエッジの強さを計算し、上記勾配の方向から上記エッジの局所的な変化を予測して、その方向の勾配が局所的に極大となる箇所を探す方法を用いることができる。
【００３０】
（２）続いて、ＳＥＭ画像やＡＦＭ画像から、各溝部について溝口部の平面視形状を八角形に近似する。この際、部分的に途切れている線は補完する。補完方法としては、例えばある閾値を設けて閉空間を作る方法を用いることができる。
溝口部の平面視形状の近似は、画像から形状を近似する際に用いられる従来公知の方法を適用することができ、特に限定されないが、例えば、テンプレートマッチング、一般化ハフ変換、Douglas-Peucker法等の各方法を用いることができる。
テンプレートマッチングは、予め形状を表現したテンプレートを準備し、画像認識の対象となる画像データに対してテンプレートを移動させながら相関係数等の類似度の指標を調べることによって画像データに含まれる形状を認識する技術である。テンプレートマッチングによる画像近似手法については、例えば、「中田崇行、包躍、藤原直史:“三次元環境におけるLog-Polar変換を用いた図形認識”,電気情報通信学会論文誌（D-II）, Vol.88, No.6, pp.985-993(2005.6)」、「斎藤文彦:“部分ランダム探索と適応型探索による半導体チップ画像テンプレートマッチング”, 精密工学会誌, Vol.61, No.11, pp.1604-1608(1995.11)」に開示される。
【００３１】
また、一般化ハフ変換は、無限に存在する直線の中から画像データ内の特徴点を最も多く通る直線を決定するハフ変換を一般化して曲線に応用したものであり、この一般化ハフ変換によっても、事前に用意した参照用のテーブルを利用して画像データの形状認識を行うことができる。一般化ハフ変換による画像近似手法については、例えば、「Ballad.D.H: “GENERALIZING THE HOUGH TRANSFORM TO DETECT ARBITRARY SHAPES”, Pattern Recognition, Vol.13, No.2, pp.111-122(1981)」や、「木村彰男，渡辺孝志：“アフィン変換に不変な任意図形検出法として拡張された一般化ハフ変換”, 電気情報通信学会誌(D-II), Vol. J84-D-II, No. 5, pp.789-798(2001.5)」に開示される。
【００３２】
Douglas-Peucker法は、折れ線近似によって形状認識を行う手法である。Douglas-Peucker法による画像近似手法については、例えば、「Wu. S.T, M.R.G:“A non-self-intersection Douglas-Peucker Algorithm”, Proceeding of Sixteenth Brazilian Symposium on Computer Graphics and Image Processing, IEEE, pp.60-66(2003)」に開示される。
【００３３】
（３）次に、各溝部について、八角形に近似された溝口部の平面視形状の面積（以下、溝口部の面積と称する場合がある。）を算出し、溝口部の大きさを規定する。溝口部の面積は、画像のスケールのピクセルサイズと八角形に含まれるピクセル数との対比から算出する。算出された上記面積を統計処理して平均値および分散を求める。統計処理には既存の表計算ソフトを使用することができる。
溝口部の面積の平均値および分散を求める際には、外れ値を除外することが望ましい。外れ値とは、以下の計算式によって算出される標準化得点の絶対値が３以上をいう。
【００３４】
（４）次に、各溝部について、八角形に近似された溝口部の平面視形状の最大内角（以下、溝口部の最大内角と称する場合がある。）を抽出して、統計処理によって分散を求める。統計処理には既存の表計算ソフトを使用することができる。また、上記最大内角の分散を求める際には、外れ値を除外することが望ましい。外れ値とは、以下の計算式によって算出される標準化得点の絶対値が３以上をいう。
標準化得点＝(個々の溝口部の最大内角−溝口部の最大内角の平均値)/標準偏差
【００３５】
（５）次に、各溝部について、八角形に近似された上記溝口部の平面視形状の重心（以下、溝口部の重心と称する場合がある。）を算出し、溝部の位置を規定する。溝口部の重心は、以下の方法により規定される。まず、先に述べたように溝口部の平面視形状を八角形に近似し、八角形の１つの頂点から対角線を結び６つの三角形に分割して、各々の三角形の重心を求める。次に、６つの三角形の各重心を結び六角形とし、同様の方法で六角形の１つの頂点から対角線を結び４つの三角形に分割して、各々の三角形の重心を求める。次に４つの三角形の各重心を結び四角形とする。続いて、四角形を１つの対角線で２つの三角形に分割し、２つの三角形の各重心を求め、２つの重心を直線で結び、同様に、四角形を別の対角線で２つの三角形に分割して２つの三角形の各重心を求め、２つの重心を直線で結ぶ。２本の直線の交点が八角形の重心、すなわち溝口部の重心となる。
【００３６】
（６）続いて、各溝部の溝口部の重心の位置を座標化する。座標の原点および軸は、任意の方向にとることができる。例えば、ＳＥＭ画像またはＡＦＭ画像中の左下を原点として、上記原点からシート面の長さ方向と平行する右方向をｘ軸、ｘ軸に直交する上方向（シート面の幅方向）をｙ軸とする。このように画像を座標平面とすることで、溝部の溝口部の重心の位置を座標化することができる。
各溝部の溝口部の重心の位置の座標から、特定の一の溝部と隣接する複数の溝部との溝部間の距離、すなわち重心間距離を算出する。重心間距離は以下の計算式によって算出することができる。算出される重心間距離のうち、最小の距離を「最近接重心間距離」と規定する。
重心間距離＝｛（ｘ１−ｘ２）２＋（ｙ１−ｙ２）２｝１／２｝
なお、式中のｘ１およびｙ１は、特定の一の溝部の溝口部の重心位置を示すｘ座標およびｙ座標である。また、ｘ２およびｙ２は、上記特定の一の溝部に隣接する溝部の溝口部の重心位置を示すｘ座標およびｙ座標である。
上記重心間距離は、ＳＥＭ画像またはＡＦＭ画像のスケールのピクセルサイズとピクセル数との対比から算出することができる。
【００３７】
（７）上記の方法で各溝部の最近接重心間距離を抽出し、既存の表計算ソフトで統計処理することにより、最近接重心間距離の平均値および分散を計算する。なお、最近接重心間距離の平均値および分散を求める際には外れ値を除外することが望ましい。外れ値とは、以下の計算式によって算出される標準化得点の絶対値が３以上をいう。
標準化得点＝(個々の溝部の最近接重心間距離−最近接重心間距離の平均値)/標準偏差
【００３８】
各パラメータの定量化において算出される分散の値は、一般に平均値から算出される値、すなわち測定値と測定値の平均値との差の二乗平均の和を抽出点数で割ることで算出される値である。
【００３９】
Ｂ．パラメータ
次に、本発明における溝部の形状および配置位置のばらつきを規定する各パラメータについて説明する。
【００４０】
１．溝口部の大きさ
溝口部の大きさは、溝口部の平面視形状を八角形に近似したときの面積、すなわち溝口部の面積により規定される。溝口部の面積とは、図２（ｂ）、図３（ａ）においてＳ、Ｓ’で示す部分である。図３は、本発明の印刷物における溝部を有する表面の平面ＳＥＭ画像であり、図３について説明しない符号については、図１および図２と同様とする。
【００４１】
上記溝口部の面積の平均は、９４０００ｎｍ２以上１３１０００ｎｍ２以下の範囲内であればよく、中でも９９０００ｎｍ２以上１２１０００ｎｍ２以下の範囲内であることが好ましい。
球形粒子では幾何光学散乱が支配する直径は数μｍ以上であるが、溝口部での散乱は異なる挙動を示し、本発明においては、溝口部が上記範囲内に面積を有することで、ミー散乱が支配的になると推測されるからである。溝口部の面積の平均が上記範囲よりも大きいと、ミー散乱よりも幾何光学散乱が支配的になるため、前方散乱が起こりにくくなり、溝部が形成された層内への光の吸収が小さくなり、所望の反射率低減効果が得られない場合がある。一方、溝口部の面積の平均が上記範囲よりも小さいと、レイリー散乱が支配的になるため、前方散乱が起こりにくくなり、溝部が形成された層内への光の吸収が小さくなる場合がある。
【００４２】
溝口部の面積の平均が上記範囲内にあるとき、上記溝口部の面積の分散は、４．０８Ｅ＋９以上１．０６Ｅ＋１０以下の範囲内であることが好ましい。干渉により特定の波長の光の強度が強まるのを抑制できるからである。溝口部の面積の分散の単位は（ｎｍ２）２となる。
【００４３】
２．溝口部の形状
溝口部の形状は、溝口部の平面視形状を八角形に近似したときの最大内角の大きさにより規定される。溝口部の最大内角とは、例えば図３（ｂ）中のθmaxで示す部分をいう。
【００４４】
溝口部の平面視形状は、最大内角が大きいほど形状のばらつきが大きくなり、一方、最大内角が小さいほど正八角形に近い形状となることから、形状のばらつきが小さくなる。したがって、抽出された各溝部について算出された最大内角の分散が大きいほど、溝部ごとの溝口部の平面視形状の形状についてもばらつきが大きくなる。
本発明においては、溝口部の最大内角の分散が、６００以上１０２０以下の範囲内であればよく、中でも６４０以上９８０以下の範囲内、特に６４０以上８１０以下の範囲内であることが好ましい。溝口部の最大内角の分散が上記範囲よりも大きいと、製造上、溝部の設計が困難となる場合があり、一方、上記範囲よりも小さいと干渉によって特定の波長の光の強度が強まる場合があるからである。溝口部の最大内角の分散の単位は度の２乗［（°）２］となる。
【００４５】
このとき、溝口部の最大内角の平均は、２００°以上２３０°以下の範囲内であることが好ましい。溝口部の最大内角の平均が上記範囲よりも大きいと、製造上、溝部の設計が困難となる場合があり、一方、上記範囲よりも小さいと干渉によって特定の波長の光の強度が強まる場合があるからである。
【００４６】
３．隣接する溝部の位置関係
溝部の位置とは、溝口部の平面視形状を八角形に近似したときの重心（溝口部の重心）の位置をいい、図１〜図３においてＯやＯ’で示す部分である。
隣接する溝部の位置関係は、一の溝部と、上記一の溝口部の平面視形状を八角形に近似したときの重心に最も近接した位置に上記溝口部の上記重心を有する他の溝部との重心間距離、すなわち最近接重心間距離の平均により規定される。
【００４７】
最近接重心間距離は、先に説明した方法で算出され定量化されるが、上記定量化について、さらに図を示して説明する。最近接重心間距離は、図３（ｃ）で示すように、溝部１Ａに隣接する溝部のうち、溝部１Ａの溝口部の平面視形状を八角形に近似したときの重心Ｏと最も近い位置に、溝口部の平面視形状を八角形に近似したときの重心Ｏを有する溝部１Ｂを抽出し、その重心間距離Ｌ１を最近接重心間距離として算出する。次に、溝部Ｂに隣接する溝部のうち、溝部１Ｂの溝口部の重心Ｏと最も近い位置に溝口部の重心Ｏを有する溝部１Ｃを抽出し、その重心間距離Ｌ２を最近接重心間距離として算出する。
最近接重心間距離の平均は、上記操作を繰り返し行い、溝部の抽出点数分の最近接重心間距離の総和を算出し、抽出点数で割ることで算出される。
【００４８】
上記最近接重心間距離の平均は、５００ｎｍ以下であればよく、中でも４２０ｎｍ以下の範囲内、特に４１０ｎｍ以下の範囲内であることが好ましい。最近接重心間距離の平均が上記範囲よりも大きいと、隣接する溝部が密接しておらず、溝部が形成されない平坦な非溝部領域が多く存在することとなり、上記非溝部領域において生じる光の反射により、反射率低減効果が低下する場合がある。
最近接重心間距離の平均の下限は特に限定されず、製造上設計可能な範囲で設定することができ、例えば３３０ｎｍ以上であることが好ましい。
【００４９】
最近接重心間距離の平均が上記範囲内にあるときの、上記最近接重心間距離の分散は、８０００以上であればよく、中でも１１０００以上、特に１２０００以上であることが好ましい。最近接重心間距離の分散が上記範囲よりも小さいと、多数の溝部が均等なピッチ幅で配置されることとなり、干渉により特定の波長の光の強度が強まり、所望の反射率低減効果が発揮されにくい場合があるからである。
上記分散の上限は特に限定されず、製造上設計可能な範囲で設定することができ、例えば２００００以下であることが好ましい。最近接重心間距離の分散の単位はｎｍ２となる。
【００５０】
Ｃ．その他
上記溝部の深さは、上述の３つのパラメータが所定値となることが可能な大きさであれば特に限定されないが、例えば、１００ｎｍ〜１０μｍの範囲内が好ましく、中でも３００ｎｍ〜１μｍの範囲内が好ましい。溝部の深さが上記範囲よりも小さい場合、溝口部の曲率が大きくなるため、ミー散乱よりも幾何光学散乱が支配的になり、前方散乱が起こりにくくなるため、溝部が形成された層内への光の吸収が小さくなる可能性がある。一方、溝部の深さが上記範囲よりも大きい場合、所望の溝部の形状に製造することが困難となる可能性がある。
溝部の深さは、溝部が形成された層の表面から溝底の先端までの長さの平均をいい、図１においてｈ１で示す部分である。
【００５１】
溝部の深さは、例えば原子間力顕微鏡（ＡＦＭ）等を用いて、各溝部の深さの極大点および極小点を検出し、検出した極大点から、特定の基準位置（例えば溝口部を面内含む印刷層の最表面位置を「深さ＝０」とする。）からの各極大点位置の相対的な深さの差を取得してヒストグラム化し、ヒストグラムによる度数分布から算出し、平均化される値である。極大点および極小点の検出は、例えば、平面視形状とそれに対応する断面形状の拡大写真とを逐次対比して求める方法、平面視拡大写真の画像処理によって求める方法等、種々の手法を適用することができる。
【００５２】
また、溝部の深さが上記範囲内にあるとき、溝口部の平面視形状の最大径に対する深さのアスペクト比としては、所望の反射率低減効果を発揮することが可能な比であればよく、例えば、０．３〜３０の範囲内が好ましく、中でも０.８〜３の範囲内が好ましい。アスペクト比が上記範囲よりも小さいと、溝部内において光の反射が起こりにくくなり反射率低減効果が十分に発揮されない場合がある。一方、アスペクト比が上記範囲よりも大きいと、賦形が困難となり溝部が所望の形状とならない場合がある。
溝口部の平面視形状の最大径は、上記溝口部の平面視形状を八角形に近似したときに最も広幅の箇所、すなわち上記溝口部の重心を通る最大幅をいう。
【００５３】
溝部は、凹型の錐状構造を成しており、上記溝部の形状を精度良く賦形することが可能であるため、生産性が向上するという製造上の利点を有する。
一般に、モスアイ構造のような微細凹凸の凹部（溝部）が規則的に配置された印刷物においては、反射率低減効果を向上させるために、溝底の形状を先端が分岐した多溝形状とし、表面積を大きくする方法が用いられる。しかし、このような形状は、精度良く賦形できない場合がある。一方、本発明においては、溝部に所定のばらつきをもたせることで反射率低減効果を奏することから、溝部を多溝形状とする必要がなく、個々の溝部を精度良く賦形することが可能となるのである。
溝部の溝底の先端は、尖っていてもよく、曲率を有していてもよい。中でもミー散乱による溝部が形成された層内への光の吸収が大きくなることから、先端が尖っていることが好ましい。
【００５４】
溝口部の平面視形状は、八角形に近似が可能な形状であれば特に限定されず、例えば円、楕円等の丸形状の他、五角形、六角形、八角形、十二角形等の多角形形状等を挙げることができる。
また、溝部の側面形状は、直線状であってもよく、曲線状であってもよい。さらに、溝部の側面形状が多段状であってもよい。中でも溝部の側面が多段状であることが好ましい。溝部において多数回反射およびミー散乱がより起こりやすくなるからである。
【００５５】
ＩＩ．実施形態
次に、本発明の印刷物の実施態様について説明する。
本発明の印刷物は、透明基材と、透明基材の一方の面上に形成された印刷層とを有し、上記透明基材の上記印刷層が形成された面と対向する面側の最表面に、上述の「Ｉ．溝部」の項で説明した所定のばらつきを有する多数の溝部が形成されたものであり、上記透明基材の上記印刷層が形成された面と対向する面に、透明低反射層が形成され、上記透明低反射層の上記透明基材と対向する面に、多数の上記溝部が形成されている第１態様と、多数の上記溝部が、上記透明基材の上記印刷層が形成された面と対向する面に直接形成されている第２態様と、を挙げることができる。
以下、各態様について説明する。
【００５６】
Ａ．第１態様
本発明の印刷物の第１態様（以下、この項において、本態様とする場合がある。）について説明する。本態様の印刷物は、上記透明基材の上記印刷層が形成された面と対向する面には、透明低反射層が形成され、上記透明低反射層の上記透明基材と対向する面に、多数の上記溝部が形成されている。
本態様においては、上記透明低反射層が印刷物の最表層に位置する。
【００５７】
本態様の印刷物について図面を参照しながら説明する。図４は本態様の印刷物の一例を示す概略断面図である。図４に示すように、本態様の印刷物１０は、透明基材２、透明基材２の一方の面上に形成され、印刷画像を構成する印刷層３、および透明基材２の印刷層３が形成された面と対向する面に形成された透明低反射層４を有するものである。透明低反射層４の透明基材２と対向する面には、形状および配置位置に所定のばらつきを有する多数の溝部１が形成されている。
図４に例示する本態様の印刷物においては、透明低反射層４は、透明支持層１１と、透明樹脂を含む低反射樹脂層１２とが積層された層構成を有し、最表層である低反射樹脂層１２の表面上に、多数の溝部１が所定のばらつきを有して形成されている。透明低反射層４は、接着層１３を介して透明基材２上に形成されている。
多数の溝部が有する所定のばらつきは、３つのパラメータを定量化することで規定される。多数の溝部が所定のばらつきを有するための３つのパラメータおよびその所定値については、上述の「Ｉ．溝部」の項で説明した内容と同様であるため、ここでの説明は省略する。
【００５８】
本態様によれば、透明基材の表面に直接、溝部を形成することが困難な場合に、所望の溝部が賦形された透明低反射層を印刷物の最表層として設けることで、所定のばらつきを有する溝部による本発明の効果を奏することができる。
以下、本態様の印刷物の各構成について説明する。
【００５９】
１．透明低反射層
本態様における透明低反射層は、透明基材と対向する面（以下、透明低反射層の表面と称する場合がある。）に、多数の上記溝部が所定のばらつきを有して形成されている。
透明低反射層の表面に形成された溝部の詳細については、上述の「Ｉ．溝部」で説明した内容と同様であるため、ここでの説明は省略する。
【００６０】
上記透明低反射層は、可視光の全波長域に対して低い反射率を示すことが好ましい。具体的には、上記透明低反射層の可視光領域３８０ｎｍ〜７８０ｎｍにおける最大反射率が２．０％以下であることが好ましく、中でも１．５％以下であることが好ましい。
透明低反射層の最大反射率を上述の上限値以下とすることで、可視光の全波長域に対して低い反射率を示すことができ、溝部による反射率低減効果が十分に発揮されるため、印刷画像の視認性を向上させることが可能となる。また、溝部による反射率低減効果により、印刷物への光の吸収率が高くなることから、印刷画像の発色性が向上し、色彩を鮮明に表示することが可能となる。
【００６１】
最大反射率は、計測装置としてScanning Spectrophotometer UV-3100PC(島津製作所製)を用い、溝部が形成された面(以下、溝部形成面と称する場合がある。)への８°入射光（波長領域３８０ｎｍ〜７８０ｎｍ）に対する全反射を測定した値とすることができる。具体的には、可視光領域３８０ｎｍ〜７８０ｎｍの波長の光を８°にて入射させた際の全方向の積算反射率を求め、その中で最も高い反射率とすることができる。透明低反射層の最大反射率は、例えば、後述する印刷層を黒色印刷層とすることで測定が可能である。本明細書内における最大反射率は、上記の方法により測定された値とする。
【００６２】
透明低反射層は、ヘイズ値が高いことが好ましい。ヘイズ値が高い程、溝部の形状および配置位置のばらつきが大きくなることから、透明低反射層全体として優れた反射率低減効果を奏することができ、印刷物における印刷画像の発色性や視認性を向上させることができるからである。
また、透明低反射層のヘイズ値が高い程、ミー散乱による光の散乱が増大し、溝部形成面や印刷物内の積層界面における全反射を低減することができる。これにより、印刷物に入射する光、中でも、印刷物の色調に係る光以外の光の反射が低減されて、印刷物内への吸収率が高くなるため、印刷層における印刷画像の発色性がさらに向上し、色彩をより鮮明に表示することが可能となるからである。
透明低反射層が高ヘイズ値を示すことにより奏される上述の効果について、更に説明すると、高ヘイズ値を示す上記透明低反射層に対し、全反射する角度で入射した白色光は、種々の角度に散乱して層内に吸収されるが、このとき、入射角が小さくなった一部の光が印刷層に入射することで、所定の波長光については反射が起こり、印刷物の所定の色調の発色を高めることができる。
【００６３】
上記透明低反射層のヘイズ値は、７０％以上であることが好ましく、中でも８０％以上であることが好ましい。また、ヘイズ値の上限としては９５％以下であることが好ましい。ヘイズ値が上記範囲よりも小さいと、溝部が形状および配置位置に所定のばらつきを有しておらず、光の多数回反射およびミー散乱による透明低反射層への光の吸収が起こりにくくなり、反射率低減効果が発揮されない場合があるからである。一方、ヘイズ値が上限よりも大きいと、所望の溝部の形状に製造することが困難となる場合があるからである。
ヘイズ値は、透明低反射層の溝部が形成された領域での値であり、ヘイズメーター（東洋精機製作所製  商品名：ヘイズガード）を用いてＪＩＳ Ｋ７３６１に準拠した方法により測定することができる。本明細書内におけるヘイズ値は、上記の方法により測定された値とする。
【００６４】
本態様における透明低反射層は、表面に多数の溝部が所定のばらつきを有して形成され、所望の最大反射率およびヘイズ値を示すことが可能であればよく、以下の２つの仕様に大別することができる。
すなわち、本態様における透明低反射層は、図４に例示したように、透明低反射層４が、透明支持層１１と、透明支持層１１の一方の面側に形成され、透明樹脂を含む低反射樹脂層１２とを有し、低反射樹脂層１２の透明支持層１１と接する面と対向する面上に多数の溝部１が形成された仕様（以下、透明低反射層の第１仕様とする。）と、図５に例示するように、透明低反射層４が透明樹脂により形成された単層であり、透明基材２上に直に形成された仕様（以下、透明低反射層の第２仕様とする。）と、に大別することができる。
以下、透明低反射層の各仕様について説明する。
【００６５】
（１）透明低反射層の第１仕様
上記透明低反射層の第１仕様（以下、この項において、本仕様とする場合がある。）は、透明支持層と、上記透明支持層の一方の面側に形成され、透明樹脂を含む低反射樹脂層とを有し、上記低反射樹脂層の上記透明支持層と接する面と対向する面上に多数の上記溝部が形成されている。
【００６６】
本仕様の透明低反射層は、透明支持層上に低反射樹脂層を形成し、上記低反射樹脂層の透明支持層と接する面と対向する面上に多数の溝部を賦形した後、透明基材の印刷層が形成された面と対向する面上に貼付して印刷物とすることができる。このため、透明低反射層の溝部を、透明基材を介して印刷層の位置に合わせて配置することができ、印刷画像の視認性を向上させることが可能となり、また、製造時のハンドリング性が向上するという製造上の利点を有する。さらに、透明基材が曲面である、透明基材の密着性が悪い等の理由から、透明基材の表面上に直接、透明低反射層を形成することが困難な場合であっても、所望の印刷物とすることができるという利点を有する。
【００６７】
（ａ）低反射樹脂層
低反射樹脂層は、透明樹脂を含む。多数の溝部が所望の反射率低減効果を発揮するためには、上述の「Ｉ．溝部」で説明した３つのパラメータの定量化により規定される所定のばらつきを有する必要があるところ、透明樹脂を含む低反射樹脂層の表面に溝部を賦形することで、溝部ごとの形状の精度を高くなり、所定のばらつきを示すことが可能となる。
【００６８】
上記低反射樹脂層を構成する透明樹脂は、上述の所定のばらつきを有する多数の溝部を賦形することが可能なものであれば特に限定されず、例えばアクリレート系、エポキシ系、ポリエステル系等の電離放射線硬化性樹脂、アクリレート系、ウレタン系、エポキシ系、ポリシロキサン系等の熱硬化性樹脂、アクリレート系、ポリエステル系、ポリカーボネート系、ポリエチレン系、ポリプロピレン系等の熱可塑性樹脂等の各種材料、および各種硬化形態の賦形用樹脂を使用することができる。
なお、電離放射線とは、分子を重合させて硬化させ得るエネルギーを有する電磁波または荷電粒子を意味し、例えば、すべての紫外線（ＵＶ−Ａ、ＵＶ−Ｂ、ＵＶ−Ｃ）、可視光線、ガンマー線、Ｘ線、電子線等が挙げられる。
【００６９】
上記低反射樹脂層は、必要に応じて任意の材料を含んでいてもよい。任意の材料としては、例えば屈折率調整剤、重合開始剤、離型剤、光増感剤、酸化防止剤、重合禁止剤、架橋剤、赤外線吸収剤、帯電防止剤、粘度調整剤、密着性向上剤等を含有することもできる。屈折率調整剤としては、例えば特開２０１３−１４２８２１号公報等に開示される低屈折率材が挙げられる。
【００７０】
上記低反射樹脂層の厚みは特に限定されず、使用する材料、要求される強度等を考慮して適宜設定することができ、例えば３μｍ〜２００μｍの範囲内が好ましく、中でも５μｍ〜１００μｍの範囲内が好ましい。低反射樹脂層の厚みは、低反射樹脂層と透明基材との界面から低反射樹脂層の溝部が形成された表面までの長さの平均をいう。
【００７１】
上記低反射樹脂層は、印刷層における印刷画像の視認を可能とするために、可視光に対する透過性を備える。具体的には、低反射樹脂層の可視光の全波長領域３８０ｎｍ〜７８０ｎｍに対する光透過率が８０％以上、中でも８５％以上、特に９０％以上であることが好ましい。本明細書内において光透過率は、株式会社日立ハイテクノロジーズ製分光光度計  Ｕ−４１００により測定された値である。
【００７２】
上記低反射樹脂層の屈折率は、後述する透明支持層との屈折率差が所望の範囲内となる大きさであることが好ましく、選択する透明樹脂の種類にもよるが、１．２０〜２．４０の範囲内が好ましく、中でも１．４０〜１．７０の範囲内が好ましい。本明細書における屈折率は、株式会社島津製作所製  精密分光計ＧＭＲ−１ＤＡ型により測定された値とする。
【００７３】
（ｂ）透明支持層
透明支持層は、一方の面上に上述の低反射樹脂層を有し、上記一方の面と対向する面が、透明基材と接触または近接する。
【００７４】
上記透明支持層に用いられる材料は、所望の光透過性を示し、所望の屈折率を有する透明支持層を得ることができるものであれば、特に限定されるものではなく、例えば、熱可塑性樹脂、熱硬化性樹脂、電離放射線硬化性樹脂等の樹脂を用いることができる。
具体的には、トリアセチルセルロース等のセルロース系樹脂、ポリカーボネート、ポリエチレンテレフタレート、ポリエチレンナフタレート等のポリエステル系樹脂、ポリエチレンやポリメチルペンテン等のポリオレフィン系樹脂、アクリル系樹脂、ポリウレタン系樹脂、ポリエーテルサルホン、ポリスルホン、ポリエーテル、ポリエーテルケトン、アクロニトリル、メタクリロニトリル、シクロオレフィンポリマー、シクロオレフィンコポリマー、ポリアミド、ポリイミド、ポリスチレン、アクリロニトリル−スチレン共重合体、ポリ酢酸ビニル、エチレン−酢酸ビニル共重合体、塩化ビニル、ポリ塩化ビニリデン、ポリエーテルエーテルケトン等を挙げることができる。
また、透明支持層の材料として、ガラス、セラミックス等の無機材料を用いてもよい。
【００７５】
上記透明支持層は、必要に応じて、充填剤、艶消し剤、発泡剤、難燃剤、滑剤、帯電防止剤、酸化防止剤、紫外線吸収剤、光安定化剤、ラジカル捕捉剤、軟質成分（例えばゴム）等の各種の添加剤が含まれていてもよい。
【００７６】
上記透明支持層は、板状、シート状、フィルム状等の各種態様のものを用いることができる。
【００７７】
上記透明支持層の厚みは、低反射樹脂層を支持することができ、所望の光透過性を示すことが可能な厚みであれば特に限定されないが、例えば０．０２５ｍｍ〜２０ｍｍの範囲内が好ましい。
【００７８】
上記透明支持層は、印刷層における印刷画像の視認を可能とするために、可視光に対する透過性を備える。具体的には、透明支持層の可視光の全波長領域３８０ｎｍ〜７８０ｎｍに対する光透過率が８０％以上、中でも８５％以上、特に９０％以上であることが好ましい。
【００７９】
上記透明支持層の屈折率は、低反射樹脂層の屈折率と同程度であることが好ましい。透明支持層と低反射樹脂層との屈折率差が大きいと、積層界面において、屈折率の不連続界面が形成されることになり、上記不連続界面において光が反射されることで、溝部による反射率低減効果が損なわれて、印刷画像の視認性が低下するからである。
低反射樹脂層と透明支持層との屈折率差（絶対値）は、０〜０．５の範囲内、中でも０〜０．２の範囲内、特に０〜０．１の範囲内であることが好ましい。また、透明支持層の屈折率は、低反射樹脂層の屈折率との関係において決定されるが、１．２０〜２．４０の範囲内であることが好ましく、中でも１．４０〜１．７０の範囲内が好ましい。
【００８０】
（ｃ）その他
本仕様の透明低反射層は、透明支持層上に低反射樹脂層を積層形成してもよく、透明支持層および低反射樹脂層の樹脂を共押し出しして形成してもよい。
【００８１】
また、本仕様の透明低反射層は、透明基材の印刷層が形成された面と対向する面上に接着層を介して形成されてもよく、透明基材上に熱ラミネート等により直に形成されてもよい。
上記接着層に用いられる接着剤としては、粘着剤（感圧接着剤）、２液硬化型接着剤、紫外線硬化型接着剤、熱硬化型接着剤、熱熔融型接着剤等の公知の接着剤が挙げられる。また、これら接着剤の材料としては、例えばアクリル樹脂、ウレタン樹脂、ポリエステル樹脂、エポキシ樹脂、ゴム等の公知の樹脂が挙げられる。
【００８２】
上記接着層の厚みは、透明低反射層と印刷層とを所望の強度で貼合することができ、透明基材を介して対向位置にある印刷層における印刷画像の視認性等を阻害しない厚みであれば特に限定されず、例えば１μｍ〜１０００μｍの範囲内とすることが好ましい。
【００８３】
上記接着層は、印刷層における印刷画像の視認を可能とするために、可視光に対する透過性を備える。具体的には、透明基材の可視光の全波長領域３８０ｎｍ〜７８０ｎｍに対する光透過率が８０％以上、中でも８５％以上、特に９０％以上であることが好ましい。
【００８４】
また、上記接着層は、その屈折率が透明基材の屈折率および印刷層の屈折率と同程度であることが好ましい。すなわち、接着層の屈折率と、透明支持層の屈折率および透明基材の屈折率との屈折率差が小さいことが好ましい。その理由については、上述の「（ｂ）透明支持層」の項で説明した透明基材と低反射樹脂層との屈折率差を小さくする理由と同様である。
上記接着層と上記透明支持層との屈折率差（絶対値）、および上記接着層と透上記明基材との屈折率差（絶対値）は、それぞれ０〜０．５の範囲内、中でも０〜０．２の範囲内、特に０〜０．１の範囲内であることが好ましい。また、接着層の屈折率の値は、透明基材および印刷層の屈折率との関係において決定されるが、１．２０〜２．４０の範囲内、中でも１．４０〜１．７０の範囲内が好ましい。
【００８５】
（２）透明低反射層の第２仕様
透明低反射層の第２仕様（以下、この項において、本仕様とする場合がある。）は、透明樹脂により形成された単層である。また、本仕様の透明低反射層は、透明基材の印刷層が形成された面と対向する面上に直に形成されており、表面に多数の溝部が所定のばらつきを有して形成されている。
【００８６】
本仕様の透明低反射層は、上述の第１仕様の透明低反射層とは異なり、単層であることから、透明低反射層内に積層界面が形成されない。したがって、透明低反射層内において積層界面での光の反射を防止することができる。
【００８７】
本仕様の透明低反射層を構成する透明樹脂は、上述の「（１）透明低反射層の第１仕様  （ａ）低反射樹脂層」の項で説明した透明樹脂と同様とすることができる。
また、本仕様の透明低反射層は、必要に応じて、上述の「（１）透明低反射層の第１仕様  （ａ）低反射樹脂層」の項で説明した任意の材料を含んでいてもよい。
【００８８】
本仕様の透明低反射層の厚みは、上述の「（１）透明低反射層の第１仕様  （ａ）低反射樹脂層」の厚みと同等とすることができる。
また、本仕様の透明低反射層の光透過率および屈折率は、上述の「（１）透明低反射層の第１仕様  （ａ）低反射樹脂層」の項で説明した低反射樹脂層の光透過率および屈折率と同様とすることができる。
【００８９】
本仕様の透明低反射層の形成方法としては、例えば、透明基材の印刷層が形成された面と対向する面上に、透明低反射層を構成する透明樹脂を直接塗布し、賦形することで、表面に多数の溝部を形成する方法等が挙げられる。
【００９０】
２．印刷層
本態様における印刷層は、透明基材の透明低反射層が形成される面と対向する面上に形成される。
上記印刷層は、減法混色により単色、多色ないしフルカラーで表示される印刷画像が印刷された層であり、透明基材の表面にインキ等を用いて直に印刷形成される。
【００９１】
上記印刷層の材料は、減色混合により色表示が可能な所望の印刷画像を印刷できる材料であれば特に限定されず、例えば、バインダ樹脂および着色剤を含む樹脂インキ等が挙げられる。
【００９２】
上記樹脂インキに含まれるバインダ樹脂は、熱可塑性樹脂、熱硬化性樹脂、電離放射線硬化性樹脂などの、一般に樹脂インキに使用される公知のバインダ樹脂の中から、要求される物性、印刷適性などに応じて適宜選択することができる。例えば、セルロース系樹脂、アクリル樹脂のほか、ウレタン樹脂、塩化ビニル−酢酸ビニル共重合体、ポリエステル樹脂、アルキド樹脂等の単体またはこれらを含む混合物が挙げられる。これらの樹脂は、１種単独で用いても良く、２種以上を混合して用いてもよい。
【００９３】
上記樹脂インキに含まれる着色剤は、一般に印刷物に使用される材料を用いることができ、例えば、無機顔料、有機顔料、染料、アルミニウム、真鍮などの鱗片状箔片からなる金属顔料、二酸化チタン被覆雲母、塩基性炭酸鉛等の鱗片状箔片からなる真珠光沢（パール）顔料等が挙げられる。
また、着色剤の種類に応じて、印刷層の遮光性を調整することが可能である。遮光性の高い印刷層とする場合に用いられる着色剤の具体例としては、後述する「４．任意の部材」の項で説明する遮光層に用いられる着色剤を挙げることができる。
【００９４】
上記樹脂インキは、紫外線吸収剤、架橋剤、安定剤、可塑剤、硬化剤等の任意の材料を含んでいてもよい。
【００９５】
上記印刷層の厚みは、印刷層の印刷法により適宜選択されるものであるが、具体的には、０．０１μｍ〜２０００μｍの範囲内、中でも０．３μｍ〜８００μｍの範囲内、特に０．８μｍ〜４００μｍの範囲内であることが好ましい。印刷層の厚みが上記範囲よりも厚いと、印刷物が厚膜化するため、印刷物の加工性が低下する場合があり、一方、上記範囲よりも薄いと、印刷層を透明基材上に均質に形成することが困難となり、擦れやムラを生じやすくなる場合があるからである。
【００９６】
上記印刷層における印刷画像としては、例えば、絵柄、写真、文字、数字、模様、稿図、標章等が挙げられる。
【００９７】
上記印刷層は光透過性を有していてもよく、遮光性を有していてもよいが、印刷物への光の吸収率を高める観点から、遮光性を有することが好ましい。印刷層が光透過性を有すると、溝部により散乱された光の一部が印刷層から出射されるため、印刷物内への光の吸収率が減少し、溝部による本発明の効果が低減する場合がある。また、印刷物の印刷層側表面から光が入射する場合に、光が印刷層を透過してしまい、視認される印刷画像にヘイズが生じる場合があるからである。
上記印刷層が遮光性を有するとは、具体的には、上記印刷層の可視光の全波長領域３８０ｎｍ〜７８０ｎｍに対する光透過率が３％以下（光学濃度ＯＤにて１．５以上）であることをいう。
【００９８】
上記印刷層の遮光性が上記範囲に満たない場合であっても、後述するように、印刷層の透明基材に接する面と対向する面上に遮光層を設けることで、印刷層の遮光性を補うことができる。これにより、印刷画像を鮮明に表示することができ、また、ヘイズの発生を抑制することができる。
【００９９】
上記印刷層は、透明基材の一方の表面の全域に形成されていてもよく、一部の領域に形成されていてもよい。
上記印刷層は、一般的な印刷法を用いて形成することが可能であり、印刷層の形成に使用される材料の種類等に応じて適宜選択することができる。具体的には、グラビア印刷、シルクスクリーン印刷、オフセット印刷、グラビアオフセット印刷、インクジェットプリントなどの公知の印刷法を挙げることができる。
【０１００】
３．透明基材
本態様における透明基材としては、所望の光透過性を有し、自己支持性を有するものであれば特に限定されるものではなく、反射防止物品に用いられる公知の透明基材を用いることができる。このような透明基材に用いられる材料としては、例えば、透明樹脂や透明無機材料が挙げられる。
透明樹脂としては、例えば熱可塑性樹脂が挙げられる。具体的にはトリアセチルセルロース等のアセチルセルロース系樹脂；ポリエチレンテレフタレート、ポリエチレンナフタレート等のポリエステル系樹脂；ポリプロピレン、ポリエチレン、ポリメチルペンテン等のオレフィン系樹脂；アクリル系樹脂；ポリウレタン系樹脂；ポリエーテルサルホンやポリカーボネート、ポリスルホン、ポリエーテル、ポリエーテルケトン、アクロニトリル、メタクリロニトリル、シクロオレフィンポリマー、シクロオレフィンコポリマー等を挙げることができる。
一方、透明無機材料としては、例えばソーダ硝子、カリ硝子、鉛ガラス等の硝子、ＰＬＺＴ等のセラミックス、石英、蛍石等が挙げられる。
【０１０１】
上記透明基材は、フレキシブル性を有していてもよく、リジットなものであってもよい。よって、形態としては、フィルム状、シート状、板状等が挙げられる。
【０１０２】
上記透明基材は、印刷層の印刷画像を鮮明に表示するために、可視光に対する透過性を備える。具体的には、透明基材の可視光の全波長領域３８０ｎｍ〜７８０ｎｍに対する光透過率が８０％以上、中でも８５％以上、特に９０％以上であることが好ましい。
【０１０３】
上記透明基材の屈折率は、隣接する他の層との屈折率と同程度であることが好ましい。隣接する他の層と透明基材との屈折率差が大きいと、界面に屈折率の不連続界面が形成されることになり、上記不連続界面において光が反射されることで、溝部による反射率低減効果が損なわれて印刷画像の視認性が低下するからである。隣接する層と透明基材との屈折率差（絶対値）は、０〜０．５の範囲内、中でも０〜０．２の範囲内、特に０〜０．１の範囲内であることが好ましい。
ここでいう「透明基材と隣接する層」とは、透明基材に直に接する層である。透明基材上に直に透明低反射層が形成されている場合、透明低反射層が第１仕様であれば透明支持層をいい、第２仕様であれば透明低反射層自体をいう。また、透明基材と透明低反射層とが接着層を介して積層されている場合、「透明基材と隣接する層」とは、接着層のことを指す。
上記透明基材の屈折率は、上記透明基材と隣接する層の屈折率との関係において決定されるが、１．２０〜２．４０の範囲内であることが好ましく、中でも１．４０〜１．７０の範囲内が好ましい。
【０１０４】
透明基材の厚みは、表面に印刷層を形成することができ、印刷物として所望の機械強度を有することが可能な大きさであればよく、形態に応じて適宜設計することができるが、例えば１０μｍ以上５０μｍ、中でも１０μｍ以上２５μｍの範囲内が好ましい。透明基材の厚みが上記範囲よりも小さいと、表面に直接、各種印刷法により印刷層を形成することが困難となる場合がある。一方、上記範囲よりも大きいと、印刷物の最表面に有する溝部の溝開口から印刷層までの距離が大きくなり、視認される印刷画像に距離感が生じることにより視認性が低下する場合がある。
【０１０５】
透明基材の構成は、単一の層からなる構成に限られるものではなく、複数の層が積層された構成を有してもよい。複数の層が積層された構成を有する場合は、同一組成の層が積層されてもよく、また、異なった組成を有する複数の層が積層されてもよい。中でも層内に界面を有さない点から、透明基材は単層であることが好ましい。
【０１０６】
透明基材の材料によっては、透明基材の表面に直に印刷画像を印刷して印刷層を形成する際に、透明基材が樹脂インキ等をはじいてしまい、印刷層の形成が困難となる場合がある。そのため、透明基材は、印刷層との密着性を向上させるために表面処理が施されていてもよい。上記表面処理としては、コロナ放電処理、火炎処理、オゾン処理、紫外線処理、放射線処理、粗面化処理、化学薬品処理、プラズマ処理、およびグラフト化処理等の、公知の表面改質技術を適用することができる。
表面処理は、透明基材の表面のうち、少なくとも印刷層が形成される面に施されることが好ましく、さらに、透明低反射層が形成される面にも施されることが好ましい。透明基材と透明低反射層との密着性を向上させることが可能となるからである。
【０１０７】
４．任意の部材
以下、本態様の印刷物に想定される任意の部材について説明する。
【０１０８】
（１）機能層
本態様の印刷物は、図６で例示するように、少なくとも印刷層３の透明基材２と接する面と対向する面（印刷層表面とする場合がある。）上に、機能層１４を有していてもよい。なお、図６は、機能層１４として遮光層を用いた例を示す。
少なくとも印刷層表面に機能層を設けることで、機能層の種類に応じた機能を付加することや、機能層による光制御により印刷画像の色再現性や視認性を向上させることができるからである。また、印刷層表面に機能層を設けることにより、印刷層を保護することができるからである。
【０１０９】
印刷層表面に設ける機能層は、要求される機能等に応じて適宜選択することができ、例えば遮光層、導電層、帯電防止層、保護層、印刷用粘着層や印刷用接着層等が挙げられる。
【０１１０】
（ａ）遮光層
本態様の印刷物は、機能層として遮光層を有することが好ましい。少なくとも印刷層表面に遮光層を設けることで、印刷物の印刷層側表面から光が透過することにより、溝部を介して表示される印刷画像においてヘイズが目立つことによる視認性の低下、および鮮明な色表示が阻害されることによる色再現性の低下を防止することができるからである。
【０１１１】
上記遮光層は、印刷物の印刷層側表面から入射する光を遮ることが可能なものであればよく、例えば、遮光性樹脂層、金属膜等の、一般に表示装置等の遮光層として用いられるものを用いることができる。
【０１１２】
（ｉ）遮光性樹脂層
遮光性樹脂層は、通常、着色剤およびバインダ樹脂を含む。
また、遮光性樹脂層の色としては、紫外線および可視光線を十分遮光する効果を奏する色を呈するものであれば特に限定されず、例えば、黒色、銀色ないし白色、青色、紫色、紺色等の暗色等が挙げられる。
【０１１３】
上記遮光性樹脂層に含まれる着色剤は、一般的な遮光層に用いられる有機系または無機系の染料、顔料等が挙げられ、遮光性樹脂層の色に応じて適宜選択することができる。
例えば、黒色であれば、鉄黒、黒鉛、または、カ−ボンブラック等が挙げられる。
また、白色ないし銀色であれば、チタン白（酸化チタン）粉末やアルミニウム粉末、塩基性炭酸鉛、塩基性硫酸鉛、塩基性けい酸鉛、亜鉛華、硫化亜鉛、リトポン、三酸化アンチモン、炭酸カルシウム、酸化亜鉛、硫酸バリウム等が挙げられる。
暗色であれば、有彩色の着色剤、例えば、アゾ系染料・顔料、アントラキノン系染料・顔料、フタロシアニン系染料・顔料、キナクリドン系染料・顔料、ジオキサジン系染料・顔料、その他等の有機系染料・顔料、黄鉛、クロムバ−ミリオン、紺青、弁柄、その他等の無機系顔料等が挙げられる。
【０１１４】
また、上記遮光性樹脂層に含まれるバインダ樹脂としては、一般に遮光層を形成する際に用いられるバインダ樹脂と同様の樹脂を使用することができ、遮光性樹脂層の形成方法に応じて適宜選択が可能である。
例えば、上記遮光性樹脂層を印刷法やインクジェット法を用いて形成する場合、上記バインダ樹脂としては、例えば、ポリメチルメタクリレート樹脂、ポリアクリレート樹脂、ポリカーボネート樹脂、ポリビニルアルコール樹脂、ポリビニルピロリドン樹脂、ヒドロキシエチルセルロース樹脂、カルボキシメチルセルロース樹脂、ポリ塩化ビニル樹脂、メラミン樹脂、フェノール樹脂、アルキッド樹脂、エポキシ樹脂、ポリウレタン樹脂、ポリエステル樹脂、マレイン酸樹脂、ポリアミド樹脂等が挙げられる。
一方、上記遮光性樹脂層をフォトリソグラフィー法を用いて形成する場合、上記バインダ樹脂としては、例えば、アクリレート系、メタクリレート系、ポリ桂皮酸ビニル系、もしくは環化ゴム系等の反応性ビニル基を有する感光性樹脂等が挙げられる。
【０１１５】
上記遮光性樹脂層は、必要に応じて光重合開始剤、増感剤、塗布性改良剤、現像改良剤、架橋剤、重合禁止剤、可塑剤、難燃剤等の任意の添加剤を含んでいてもよい。
【０１１６】
（ｉｉ）金属膜
金属膜としては、例えばクロムの単層や、酸化クロム（ＣｒＯｘ）およびクロムの多層膜、酸化クロム（ＣｒＯｘ）、窒化クロム（ＣｒＮｙ）およびクロムの多層膜、クロムおよび酸化窒化クロム（ＣｒＮｙＯｘ）の多層膜等を用いることができる。ここで、ｘ、ｙは任意の数である。金属膜に用いられる金属としては、例えば、特開２０１４−１４２６１０号公報に開示される金属膜の材料を挙げることができる。
【０１１７】
（ｉｉｉ）その他
遮光層は、単層であってもよく、複数の層を積層させて成る多層体であってもよい。多層体とすることで、遮光性を更に向上させることができるからである。
【０１１８】
遮光層は、可視光の全波長領域３８０ｎｍ〜７８０ｎｍに対する光透過率が３％以下（光学濃度ＯＤにて１．５以上）であることが好ましい。
【０１１９】
遮光層の厚みは、所望の遮光性を得ることができる厚みであれば特に限定されるものではなく、遮光層の種類等に応じて適宜調整される。
【０１２０】
遮光層は、少なくとも印刷層の透明基材と接する面と対向する面上に有していればよい。
上記印刷層が上記透明基材と接する面と対向する面上の全域に形成されている場合、図６（ａ）で示すように、印刷層３の透明基材２と接する面と対向する面全域に遮光層１４を有することができる。
また、上記印刷層が上記透明基材と接する面と対向する面上の一部の領域に形成されている場合は、図６（ｂ）で示すように印刷層３の透明基材２と接する面と対向する面上にのみ遮光層１４を有していてもよい。この場合、印刷物の印刷層が形成されていない領域では、透明低反射層が溝部により奏されるヘイズ機能により高ヘイズ値を示すため、白色を呈することから、印刷物の印刷層以外の領域の色（下地色）を白色とすることができる。さらに、図６（ｃ）で示すように、印刷層３表面を含む印刷物１０の印刷層３側の表面全域に遮光性１４を有する、すなわち、遮光層１４が、印刷層３を覆うようにして、透明基材２の印刷層３が形成された側の面上の全域に形成されていてもよい。この場合、上記印刷物の印刷層が形成されていない領域を、遮光層の色とすることができる。
【０１２１】
また、上記印刷層が光透過性を有する場合、印刷層の色と遮光層の色とが重なることで、印刷層の印刷画像を多彩に表示することができ、さらには、印刷層の色と遮光層の色との重複により、印刷画像をグラデーションに表示することができ、印刷画像の意匠性をさらに向上させることができる。
【０１２２】
上記遮光層の形成方法は、遮光層の種類等に応じて適宜選択される。上記遮光層が遮光性樹脂層であれば、上記遮光層の形成方法としては、印刷法、インクジェット法、フォトリソグラフィー法等が挙げられる。一方、上記遮光層が金属膜であれば、上記遮光層の形成方法としては、スパッタリング法、蒸着法等が挙げられる。
【０１２３】
（ｂ）導電層
本態様の印刷物は、機能層として導電層を有していてもよい。導電層による帯電防止性能により、印刷物が静電気を帯びるのを防ぐことができ、印刷物に発生した静電気による貼付時の不要な密着等のトラブルを防ぐことができるからである。
【０１２４】
上記導電層は、透明であってもよく不透明であってもよいが、遮光性の観点から不透明であることが好ましい。導電層の材料としては、特に限定されず、一般的な導電層と同様とすることができき、例えば、金属単体、合金、導電性酸化物、導電性高分子材料等が挙げられる。また、必要に応じてバインダ樹脂を含んでいてもよい。具体的な導電層の材料については、例えば特開２００４−０１７４５６号公報に記載の各種材料を用いることができる。
【０１２５】
上記導電層は、印刷層の表面にパターン状に形成されていてもよく、印刷層表面の全面を覆うように形成されていてもよい。また、印刷層が透明基材の一方の表面の一部の領域に形成されている場合、透明基材の印刷層表面を含む表面全域に導電層が形成されていてもよい。
【０１２６】
導電層表面の表面抵抗値は、帯電防止性能を発揮できる大きさであればよく、導電層の膜厚にもよるが、例えば０．０１Ω／□〜１０００Ω／□の範囲内が好ましい。なお、上記表面抵抗は、４端子測定法により、Ｌｏｒｅｓｔａ−ＧＰ、ＭＣＰ−Ｔ６００（三菱化学製）を用いて測定される値である。
【０１２７】
上記導電層は、材料に応じて真空蒸着や各種印刷法等、一般的な導電層の形成方法を用いて形成することができる。
【０１２８】
（ｃ）帯電防止層
本態様の印刷物は、上述の導電層と同様の効果を奏するという理由から、機能層として帯電防止層を有していてもよい。上記帯電防止層は、帯電防止剤を含む層であり、一般に反射防止用途の積層体に用いられるものを適用することができる。具体的には、特開２０１１−２０３７４５号公報等に記載の帯電防止層を用いることができる。なお、帯電防止層は、遮光性の観点から不透明であることが好ましい。
【０１２９】
（ｄ）その他の機能層
その他の機能層としては、被着体に貼り合せるための印刷用粘着層や印刷用接着層、印刷層の耐傷性の観点から保護層等が挙げられる。
【０１３０】
（２）その他の任意の部材
本態様の印刷物は、透明基材と透明低反射層および／または印刷層との間にプライマー層（密着安定層）を有していてもよい。透明基材と印刷層および／または透明低反射層との密着性を向上させることができるからである。プライマー層の材料としては、例えば、フッ素系コーティング剤、シランカップリング剤等が挙げられる。
【０１３１】
５．その他
本態様の印刷物において、多数の溝部は、印刷物の少なくとも印刷層と平面視上重なる位置に形成されていればよく、印刷層が形成されていない領域と平面視上重なる位置にも溝部が形成されていてもよい。
例えば、図４および５で示したように、本態様の印刷物１０は、透明基材２の一方の面の全域に印刷層３が形成され、透明基材２の印刷層３が形成された面と対向する面の全域に、表面に溝部１を有する透明低反射層４が形成されていてもよい。
【０１３２】
また、印刷層が透明基材の一方の面の一部に形成されている場合、本態様の印刷物は、図７（ａ）で例示するように、透明基材２の印刷層３が形成された面と対向する面の、印刷層３と平面視上重なる位置に、溝部１を有する透明低反射層４が形成されていてもよく、図７（ｂ）で示すように、透明基材２の印刷層３が形成された面と対向する面の全域に、溝部１を有する透明低反射層４が形成されていてもよい。図７（ｂ）で示す印刷物は、高い視認性を有し且つ色彩が鮮明な印刷画像が表示される印刷領域（図７（ｂ）中のＸ領域）と、透明低反射層４のヘイズにより白色を帯びた非印刷領域（図７（ｂ）中のＹ領域）とを有することができる。また、印刷層表面を含む透明基材の表面全域に上述した遮光層が設けられている場合、非印刷領域は遮光層の色を呈することができる。
【０１３３】
本態様の印刷物は、可視光領域３８０ｎｍ〜７８０ｎｍにおける最大反射率が２．０％以下であることが好ましく、中でも１．５％以下であることが好ましい。その理由および測定方法については、上述の「１．透明低反射層」の項で説明した理由と同様であるため、ここでの説明は省略する。
本態様の印刷物において、溝部が印刷物の表面の一部に形成されている場合は、上記最大反射率とは、本態様の印刷物の、溝部が形成された領域での最大反射率とする。
【０１３４】
６．用途
本態様の印刷物は、例えば、広告、ポスター、雑誌、書籍、カタログ、化粧板、自動車内装材等に用いることができる。特に自動車内装材のダッシュボードは、本態様の印刷物を用いることでフロントガラスへの映りこみを抑制できるため、有効である。
【０１３５】
７．製造方法
本態様の印刷物の製造方法は、透明基材の一方の表面に印刷層を印刷形成し、透明基材の印刷層が形成された面と対向する面に透明低反射層を形成することができ、かつ、透明低反射層の表面に所定のばらつきを有する多数の溝部を形成することが可能な方法であれば、特に限定されず、透明低反射層の仕様に応じて適宜選択することができる。
【０１３６】
（１）製造方法の第１例
本態様の印刷物は、例えば、所定のばらつきを有する多数の凸型錐状構造体を備えた転写原版を用いて、表面に多数の凹型錐状構造体が形成された第１ソフトモールドを形成し、上記第１ソフトモールドを用いて、表面に多数の凸型錐状構造体を備えた第２ソフトモールドを形成する転写版準備工程、上記第２ソフトモールドの上記凸型錐状構造体が形成された表面に透明低反射層用組成物を塗布する塗布工程、塗布層上に透明基材を配置して上記塗布層を硬化した後、上記第２ソフトモールドを剥離して透明低反射層を形成する賦形工程、および、上記透明基材の上記透明低反射層が形成された面と対向する面上に印刷層を印刷形成する印刷工程を経ることにより形成することができる。
上述の各工程を経て形成される本態様の印刷物は、第２仕様の透明低反射層を有し、上記溝部の形状および配置位置のばらつきは、上記転写原版の凸型錐状構造体の反転形状および配置位置のばらつきと対応する。
【０１３７】
（ａ）転写版準備工程
本工程は、所定のばらつきを有する多数の凸型錐状構造体を備えた転写原版を用いて、表面に多数の凹型錐状構造体が形成された第１ソフトモールドを形成し、記第１ソフトモールドを用いて、表面に多数の凸型錐状構造体を備えた第２ソフトモールドを形成する工程である。
【０１３８】
まず、所定のばらつきを有する多数の凸型錐状構造体を備えた転写原版を準備する。上記凸型錐状構造体は、上述の「Ｉ．溝部」の項で説明した溝部の反転形状に相当し、上記凸型錐状構造体の反転形状は、３つのパラメータの定量化により規定された所定のばらつきを有する。
【０１３９】
上記転写原版の材質は、所定のばらつきを有する凸型錐状構造体の形成が可能なものであれば特に限定されず、例えば、金属、樹脂等が挙げられるが、中でも耐久性の観点から金属が好ましい。
【０１４０】
上記転写原版の製造方法は、形状および配置位置に所定のばらつきを有する凸型錐状構造体を表面に有することができる方法であれば特に限定されないが、例えばステンレス板の表面をブラスト加工し、ステンレス板の加工表面に対して、段階的に電流値を小さくしながら電解ニッケルめっき、電解クロムめっき、電解スズめっき等の電解めっき処理を施すことにより形成することができる。
このときブラストの表面粗さを調整することにより、凸型錐状構造体の大きさや配置間隔、頂部の方向性を調整することができる。また、段階的に電流値を小さくする割合を調整することにより、凸型錐状構造体の高さを調整できる。
【０１４１】
次に、得られた転写原反の上記凸型錐状構造体が形成された面上に、硬化性樹脂を含む第１ソフトモールド形成用組成物を塗布し、塗布層を硬化して第１ソフトモールドを転写形成する。このとき、上記第１ソフトモールドの一方の表面には、凸型錐状構造体の反転形状である凹型錐状構造体が多数形成される。
【０１４２】
第１ソフトモールド形成用組成物に含まれる硬化性樹脂は、転写原版の凸型錐状構造体の形状を精度良く転写することが可能な樹脂であればよく、例えば、光硬化性樹脂、電子線硬化性樹脂、熱硬化性樹脂、熱可塑性樹脂等が用いられる。また、必要に応じて、上述の「２．透明低反射層」の項で説明した任意の材料を含んでいてもよい。
【０１４３】
第１ソフトモールド形成用組成物の塗布方法は、特に限定されず、一般に樹脂製原版の形成の際に用いられる方法と同様とすることができる。
【０１４４】
次に、得られた上記第１ソフトモールドの凹型錐状構造体が形成された面上に、硬化性樹脂を含む第２ソフトモールド形成用組成物を塗布し、塗布層を硬化して第２ソフトモールドを転写形成する。このとき、第２ソフトモールドの一方の表面には、第１ソフトモールドの凹型錐状構造体の反転形状である凸型錐状構造体が多数形成される。
【０１４５】
第２ソフトモールドは、第１ソフトモールドの凹型錐状構造体の形状を精度良く転写することが可能な樹脂であればよく、第１ソフトモールドと同一のソフトモールド形成用組成物を用いて形成してもよく、組成の異なるソフトモールド形成用組成物を用いて形成してもよい。
【０１４６】
後述する塗布工程にて用いる透明低反射層用組成物が、光硬化性または電子線硬化性樹脂を含む場合、第２ソフトモールドは光透過性を有することが好ましい。第２ソフトモールド側から光や電子線等の照射を行い、上記塗布層を硬化することができるからである。
【０１４７】
（ｂ）塗布工程
本工程は、上記第２ソフトモールドの上記凸型錐状構造体が形成された表面に透明低反射層用組成物を塗布する工程である。
透明低反射層用組成物は、上述の「１．透明低反射層  （２）透明低反射層の第２仕様」の項で説明した透明樹脂を含むものである。透明低反射層用組成物の塗布方法は、特に限定されず、従来公知の塗布方法を適用することができる。
【０１４８】
（ｃ）賦形工程
本工程は、塗布層上に透明基材を配置して上記塗布層を硬化した後、上記第２ソフトモールドを剥離して透明低反射層を形成する工程である。
本工程において、透明基材の一方の表面と塗布層とが接するようにして配置した状態で、上記塗布層を硬化することにより、透明基材の一方の面に、所定のばらつきを有する多数の溝部を備える透明低反射層を形成することができる。
【０１４９】
塗布層の硬化方法および硬化条件は、透明低反射層用組成物に含有される透明樹脂の種類に応じて適宜選択することができる。透明樹脂が電離放射線硬化性樹脂の場合、紫外線硬化法および電子線硬化法等を挙げることができ、透明樹脂が熱硬化性樹脂の場合、加熱硬化法および常温硬化法等を挙げることができる。また、透明樹脂に熱可塑性樹脂を用いる場合は、冷却ロールなどを接触させる冷却法等も挙げられる。
【０１５０】
（ｄ）印刷工程
本工程は、上記透明基材の上記透明低反射層が形成された面と対向する面上に印刷層を印刷形成する工程である。印刷層は、透明基材の一方の面上に樹脂インキを用いて印刷画像を印刷し乾燥して形成される。印刷方法は、使用する樹脂インキの組成等に応じて適宜選択することができる。使用する樹脂インキおよび印刷法については、上述の「２．印刷層」の項で説明したため、ここでの説明は省略する。
【０１５１】
印刷工程を行うタイミングは特に限定されず、上述した工程順で印刷工程を行っても良く、先に印刷工程を行い、透明基材の一方の面上に印刷層を印刷形成した後、透明基材の印刷層を有する面上に透明低反射層を形成する賦形工程を行ってもよい。
【０１５２】
（２）製造方法の第２例
本態様の印刷物の製造方法の第２例としては、上述の「（１）製造方法の第１例」の項で説明した転写版準備工程と、上記第２ソフトモールドをロールに巻きつけて転写ロールを準備する転写ロール準備工程と、透明基材の一方の表面に透明低反射層用組成物を塗布し、上記転写ロールで塗布層を押圧すると同時に硬化して透明低反射層を成形する賦形工程と、上述の「（１）製造方法の第１例」の項で説明した印刷工程と、を有する方法が挙げられる。
上述の各工程を経て形成される本態様の印刷物は、第２仕様の透明低反射層を有することができる。
【０１５３】
賦形工程における硬化方法は、透明低反射層用組成物の組成に応じて適宜選択することができ、例えば、透明低反射層用組成物が紫外線硬化性樹脂を含む場合、押圧と同時に紫外線照射を行うことで、透明低反射層を形成することができる。後述する「（３）製造方法の第３例」においても同様である。
【０１５４】
また、印刷工程を行うタイミングは特に限定されず、上述した工程順で印刷工程を行っても良く、先に印刷工程により透明基材の一方の面上に印刷層を印刷形成した後、透明基材の印刷層を有する面上に透明低反射層を形成する賦形工程を行ってもよい。後述する「（３）製造方法の第３例」においても同様である。
【０１５５】
（３）製造方法の第３例
本態様の印刷物の製造方法の第３例としては、円筒形のシリンダーの表面をめっきして、所定のばらつきを有する多数の凸型錐状構造体が表面に形成されたロール原版を準備する転写版準備工程、透明基材の片面に透明低反射層用組成物を塗布し、上記ロール原版で押圧すると同時に上記塗布層を硬化して透明低反射層を成形する賦形工程、および、上述の「（１）製造方法の第１例」の項で説明した印刷工程、を有する方法が挙げられる。
上述の各工程を経て形成される本態様の印刷物は、第２仕様の透明低反射層を有することができる。
【０１５６】
（４）製造方法の第４例
本態様の印刷物の製造方法の第４例としては、透明低反射層を別途製造し、上記透明低反射層を透明基材とを貼合する方法が挙げられる。この方法により、第１仕様の透明低反射層を有する印刷物を製造することができる。
具体的には、上述の「（１）製造方法の第１例」の項で説明した転写版準備工程と、上記第２ソフトモールドの上記凸型錐状構造体が形成された面上に、低反射樹脂層用組成物を塗布する塗布工程と、塗布層上に透明支持層を配置した状態で上記塗布層を硬化して上記第２ソフトモールドを剥離して、透明支持層の一方の面側に、表面に多数の溝部を有する低反射樹脂層が形成された透明低反射層を形成する賦形工程と、上記透明低反射層を、透明基材の一方の表面に接着層を介して貼合する貼合工程と、上記透明基材の上記透明低反射層が貼合された面と対向する面上に印刷層を印刷形成する印刷工程と、を有する方法が挙げられる。貼合工程および印刷工程は、順不同で行うことができる。
低反射樹脂層用組成物は、上述の「１．透明低反射層  （１）透明低反射層の第１仕様」の項で説明した透明樹脂を含むものである。
【０１５７】
Ｂ．第２態様
次に、本発明の印刷物の第２態様（以下、この項において、本態様とする場合がある。）について説明する。本態様の印刷物は、多数の上記溝部が、上記透明基材の上記印刷層が形成された面と対向する面に直接形成されている。
【０１５８】
本態様の印刷物について図を参照して説明する。図８は本態様の印刷物の一例を示す概略断面図である。図８に示すように、本態様の印刷物１０は、透明基材２と透明基材２の一方の面に直接形成された印刷層３とを有し、透明基材２の印刷層３が形成された面と対向する面には、形状および配置位置に所定のばらつきを有する多数の溝部１が直接形成されている。
本態様の印刷物において、多数の溝部が有する所定のばらつきは、３つのパラメータを定量化することで規定される。多数の溝部が所定のばらつきを有するための３つのパラメータおよびその所定値については、上述の「Ｉ．溝部」の項で説明した内容と同様であるため、ここでの説明は省略する。
【０１５９】
本態様によれば、印刷物を構成する層の数を少なくすることができ、積層界面での光の反射を防止することができる。また、上記印刷物を薄厚とすることができることから、加工性の高い印刷物とすることができる。
【０１６０】
以下、本態様の印刷物について説明する。なお、本態様における印刷層、任意の部材、印刷物の物性、印刷物の構造による表示態様、および用途等の詳細については、上述の「Ａ．第１態様」の項で説明した詳細の内容と同様とすることができるので、ここでの説明は省略する。
【０１６１】
１．透明基材
本態様における透明基材は、印刷層が形成された面と対向する面に直接、多数の溝部が所定のばらつきを有して形成されている。
【０１６２】
本態様における透明基材は、多数の溝部が所定のばらつきを有して形成されていることから、上述の「Ａ．第１態様  １．透明低反射層」の項で説明した最大反射率およびヘイズ値を示すことができる。
【０１６３】
（１）透明基材の構造
本態様における透明基材は、印刷層が形成された面と対向する面に多数の溝部を有する。なお、透明基材の面に形成された溝部の詳細については、上述した「Ｉ．溝部」の項で説明した内容と同様であるため、ここでの説明は省略する。
【０１６４】
本態様において、透明基材は、図９で例示するように、多数の溝部１を支持する基底部５を有することが好ましい。図９は、本態様における透明基材を説明する説明図であり、図８のＰ部分の拡大図である。
【０１６５】
上記基底部の厚みとしては、所定のばらつきを有する多数の溝部を支持することができ、透明基材により印刷物としての自己支持性を有することが可能であれば特に限定されないが、０．３μｍ〜１００ｍｍの範囲内、中でも６μｍ〜３０ｍｍの範囲内、特に９μｍ〜１５ｍｍの範囲内であることが好ましい。基底部の厚みが上記範囲に満たないと、透明基材の表面に所定のばらつきを有するように多数の溝部を形成することが困難である場合や、印刷物としての機械的強度に劣る場合があるからである。一方、基底部の厚みが上記範囲を超えると、印刷物全体の厚みが厚くなり、加工性が低下する場合や、透明基材において割れが生じやすくなるためである。
【０１６６】
上記基底部の厚みは、透明基材の印刷層と接する面から溝部の溝底の先端までの長さ（図７中のｈ２で示す部分の長さ）の平均値をいい、例えば、接触式膜厚計（テスター産業株式会社製  フィルム用厚み測定器  Ｈ−１０２）を用いて透明基材の印刷層と接する面から溝部の溝口部を有する面までの高さ（ｈ１＋ｈ２）を計測した後、溝部の深さｈ１を差し引いて算出ことができる。
【０１６７】
（２）透明基材の材料
本態様における透明基材の材料は、上述の「Ａ．第１態様  ３．透明基材」の項で説明した透明基材の樹脂材料と同様とすることができる。また、上記透明基材は、必要に応じて上述の「Ａ．第１態様  ３．透明基材」の項で説明した任意の添加剤が含まれていてもよい。
【０１６８】
２．その他の構成
本態様の印刷物は、透明基材の一方の面に、多数の溝部が所定のばらつきを有するようにして形成されており、上記一方の面と対向する面に印刷層を有するものであれば特に限定されるものではなく、必要に応じて任意の部材を有することができる。任意の部材については、上述の「Ａ．第１態様」の項で説明した任意の部材と同様とすることができる。
【０１６９】
３．その他
本態様の印刷物は、多数の溝部は、印刷物の最表面において少なくとも印刷層と平面視上重なる位置に形成されていればよく、印刷層が形成されていない領域と平面視上重なる位置に溝部が形成されていてもよい。本態様の印刷物の各構造による表示態様については、上述の「Ａ．第１態様」で説明した内容と同様であるため、ここでの説明は省略する。
【０１７０】
４．製造方法
本態様の印刷物の製造方法は、透明基材の一方の面に直接、多数の溝部を所定のばらつきを有するように賦形可能な方法であれば特に限定されない。
【０１７１】
（１）製造方法の第１例
本態様の印刷物の製造方法の他の例としては、例えば、所定のばらつきを有する多数の凸型錐状構造体を備えた転写原版を用いて、表面に多数の凹型錐状構造体が形成されたソフトモールドを形成し、上記ソフトモールドを用いて、表面に多数の凸型錐状構造体を備えた電鋳モールドを形成する転写版準備工程、上記電鋳モールドを加熱しながら上記凸型錐状構造体が形成された面を透明基材の表面に押圧し、上記透明基材の一方の表面に所定のばらつきを有する多数の溝部を賦形する賦形工程、および、上記透明基材の上記溝部が形成された面と対向する面に印刷層を形成する印刷工程を有する方法が挙げられる。
このようなホットエンボス方法による製造では、賦形工程および印刷工程は順不同で行うことができる。
凸型錐状構造体を備えた転写原版の製造方法、および印刷工程については、上述の「Ａ．第１態様  ７．製造方法」の項で説明した内容と同様とすることができる。
【０１７２】
（２）製造方法の第２例
本態様の印刷物の製造方法の他の例としては、例えば、上述の「（１）製造方法の第１例」の項で説明した転写版準備工程、加熱溶融された透明基材用組成物に上記電鋳モールドを押圧して、一方の表面に所定のばらつきを有する多数の溝部が形成された透明基材を成形する透明基材成形工程、および上述の「（１）製造方法の第１例」の項で説明した印刷工程を有する方法が挙げられる。このようなチルロールエンボス法による製造では、印刷工程は透明基材成形工程後に実施される。
【０１７３】
（３）製造方法の第３例
さらに、本態様の印刷物の製造方法の他の例としては、例えば、上述の「（１）製造方法の第１例」の項で説明した転写版準備工程、上記電鋳モールドをスタンパとして金型内部へ装着し、加熱溶融された透明基材用組成物を上記金型内に充填して保圧後、上記金型を剥離して、一方の表面に所定のばらつきを有する多数の溝部が形成された透明基材を成形する透明基材成形工程、および上述の「（１）製造方法の第１例」の項で説明した印刷工程を有する方法が挙げられる。このような射出成型法による製造では、印刷工程は透明基材成形工程後に実施される。
【０１７４】
上記転写版準備工程において、電鋳モールドの形成に使用される金属としては、ニッケル等が挙げられる。また、電鋳モールドによる押圧条件や、射出成形の条件等については、所望の形状の透明基材を成形可能な条件であれば特に限定されない。
透明基材用組成物は、上述の「１．透明基材」の項で説明した樹脂材料を含むものである。
【０１７５】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１７６】
以下に実施例および比較例を示し、本発明をさらに詳細に説明する。
【０１７７】
１．単色印刷物の作成
以下の方法により、単色印刷物を得た。
【０１７８】
［実施例１−１］
（転写原版の作製）
ステンレス板にブラスト加工し、三次元表面粗さ測定における算術平均面粗さ（以下、Ｓａと略する場合がある。）が０．３５μｍとなるように仕上げた。表面に下記の条件で電解クロムめっきを施し、多数の凸型錐状構造体Ａを版面に有した転写原版Ａを得た。転写原版Ａの凸型錐状構造体Ａの反転形状およびばらつきと、得られる印刷物における溝部Ａの形状およびばらつきとは、一致するものであった。
【０１７９】
＜電解クロムめっきの条件＞
以下の組成を含有するめっき浴を用い、陽極としてグラファイト電極を用いて、電流密度を８０Ａ／ｄｍ２から１分毎（１ステップ毎。以下、同様とする。）に３．０Ａ／ｄｍ２ずつ小さくして、最終的に２０Ａ／ｄｍ２とし、ステンレス板上に電解めっきにより黒色クロムめっき膜を形成した。
＜＜めっき浴の組成＞＞
・塩化クロム：２００ｇ／ｄｍ３（０．７５ｍｏｌ／ｄｍ３）
・塩化アンモニウム：３０ｇ／ｄｍ３（０．５６ｍｏｌ／ｄｍ３）
・シュウ酸：３ｇ／ｄｍ３（０．０２４ｍｏｌ／ｄｍ３）
・炭酸バリウム：５ｇ／ｄｍ３（０．０２５ｍｏｌ／ｄｍ３）
・ホウ酸：３０ｇ／ｄｍ３（０．４９ｍｏｌ／ｄｍ３）
・フッ化バリウム：１０ｇ／ｄｍ３（０．０５７ｍｏｌ／ｄｍ３）
【０１８０】
（第１ソフトモールドの作製）
転写原版Ａの凸型錐状構造体Ａが形成された面上に、下記の組成から成る紫外線硬化型のソフトモールド形成用組成物を塗布し、厚み０．２ｍｍのポリカーボネート（ＰＣ）フィルム（パンライトフィルム、帝人化成株式会社製)で挟んで、ＰＣフィルム面側から波長３６５ｎｍ、照射エネルギー１７０ｍＪ/ｃｍ２でＵＶ照射をした。転写原版Ａの凸型錐状構造体Ａを転写し、ソフトモールド形成用組成物を硬化させた後、転写原版Ａを剥離して片面に転写原版Ａの凸型錐状構造体Ａの反転形状である凹型錐状構造体Ａが多数賦形された第１ソフトモールドを得た。
【０１８１】
＜ソフトモールド形成用組成物＞
・ウレタンアクリレート  …  ３５質量％
・１，６‐ヘキサンジオールジアクリレート  …  ３５質量％
・ペンタエリスリトールトリアクリレート  …  １０質量％
・ビニルピロリドン  …  １５質量％
・１‐ヒドロキシシクロヘキシルフェニルケトン  …  ２質量％
・ベンゾフェノン  …  ２質量％
・ポリエーテル変性シリコーンオイル  …  １質量％
【０１８２】
（第２ソフトモールドの作製）
第１ソフトモールドの凹型錐状構造体Ａが形成された面上に、第１ソフトモールドと同じソフトモールド形成用組成物を塗布し、厚み０．２ｍｍのポリカーボネート（ＰＣ）フィルム（パンライトフィルム、帝人化成株式会社製)で挟んで、ＰＣフィルム面側から波長３６５ｎｍ、照射エネルギー１７０ｍＪ/ｃｍ２でＵＶ照射をした。ソフトモールド形成用組成物を硬化させた後、第１ソフトモールドを剥離して、表面に凹型錐状構造体Ａの反転形状である凸型錐状構造体Ａ’が多数賦形された第２ソフトモールドを得た。
【０１８３】
（単色印刷物の作製）
厚み０．２ｍｍの透明基材（ポリカーボネート（ＰＣ）フィルム、製品名：パンライトフィルム、帝人化成株式会社製)の片面上全域に、グラビア印刷により、全面がカラーコードＮｏ．５８２の黒色印刷層である絵柄を印刷画像として、印刷層を形成した。なお、印刷層の色は、ＤＩＣ社製カラーコードを指定した。後述する多色印刷物についても同様とする。
【０１８４】
得られた第２ソフトモールドの凸型錐状構造体Ａ’が形成された面上に、下記の組成から成る紫外線硬化型の透明低反射層用組成物を塗布し、塗布面上に透明基材の黒色印刷層が形成された面と対向する面を上記塗布面側にして配置した。
ソフトモールドのＰＣフィルム面側から波長３６５ｎｍ、照射エネルギー１７０ｍＪ／ｃｍ２でＵＶ照射をして、透明低反射層用組成物を硬化後、ソフトモールドを剥離することで、最表面に多数の溝部Ａを備える単色印刷物を得た。
【０１８５】
＜透明低反射層用組成物＞
・ウレタンアクリレート  …  ３５質量％
・１，６‐ヘキサンジオールジアクリレート  …  ３５質量％
・ペンタエリスリトールトリアクリレート  …  １０質量％
・ビニルピロリドン  …  １５質量％
・１‐ヒドロキシシクロヘキシルフェニルケトン  …  ２質量％
・ベンゾフェノン  …  ２質量％
・ポリエーテル変性シリコーンオイル  …  １質量％
【０１８６】
［実施例２−１］
ステンレス板にブラスト加工しＳａ＝０．３μｍとした。表面に下記の条件で電解クロムめっきを施し、多数の凸型錐状構造体Ｂを版面に有した転写原版Ｂを得た。転写原版Ｂの凸型錐状構造体Ｂの反転形状およびばらつきと、得られる印刷物における溝部Ｂの形状およびばらつきとは、一致するものであった。
【０１８７】
＜電解クロムめっきの条件＞
実施例１と同じめっき浴および陽極を用い、電流密度を８０Ａ／ｄｍ２から１分毎に２．０Ａ／ｄｍ２ずつ小さくして、最終的に２０Ａ／ｄｍ２とし、ステンレス板上に電解めっきにより黒色クロムめっき膜を形成した。
【０１８８】
転写原版Ａにかえて、転写原版Ｂを用いたこと以外は、実施例１−１と同様にして最表面に多数の溝部Ｂを備える単色印刷物を得た。
【０１８９】
［実施例３−１］
ステンレス板にブラスト加工しＳａ＝０．２５μｍとした。表面に下記の条件で電解クロムめっきを施し、多数の凸型錐状構造体Ｃを版面に有した転写原版Ｃを得た。転写原版Ｃの凸型錐状構造体Ｃの反転形状およびばらつきと、得られる印刷物における溝部Ｃの形状およびばらつきとは、一致するものであった。
【０１９０】
＜電解クロムめっきの条件＞
実施例１と同じめっき浴および陽極を用い、電流密度を８０Ａ／ｄｍ２から１分毎に１．５Ａ／ｄｍ２ずつ小さくして、最終的に２０Ａ／ｄｍ２とし、ステンレス板上に電解めっきにより黒色クロムめっき膜を形成した。
【０１９１】
転写原版Ａにかえて、転写原版Ｃを用いたこと以外は、実施例１−１と同様にして最表面に多数の溝部Ｃを備える単色印刷物を得た。
【０１９２】
［実施例４−１］
ステンレス板にブラスト加工しＳａ＝０．３μｍとした。表面に下記の条件で電解クロムめっきを施し、多数の凸型錐状構造体Ｄを版面に有した転写原版Ｄを得た。転写原版Ｄの凸型錐状構造体Ｄの反転形状およびばらつきと、得られる印刷物における溝部Ｄの形状およびばらつきとは、一致するものであった。
【０１９３】
＜電解クロムめっきの条件＞
実施例１と同じめっき浴および陽極を用い、電流密度を８０Ａ／ｄｍ２から１分毎に１．０Ａ／ｄｍ２ずつ小さくして、最終的に２０Ａ／ｄｍ２とし、ステンレス板上に電解めっきにより黒色クロムめっき膜を形成した。
【０１９４】
転写原版Ａにかえて、転写原版Ｄを用いたこと以外は、実施例１−１と同様にして最表面に多数の溝部Ｄを備える単色印刷物を得た。
【０１９５】
［実施例５−１］
ステンレス板にブラスト加工しＳａ＝０．３μｍとした。表面に下記の条件で電解クロムめっきを施し、多数の凸型錐状構造体Ｅを版面に有した転写原版Ｅを得た。転写原版Ｅの凸型錐状構造体Ｅの反転形状およびばらつきと、得られる印刷物における溝部Ｅの形状およびばらつきとは、一致するものであった。
【０１９６】
＜電解クロムめっきの条件＞
実施例１と同じめっき浴および陽極を用い、電流密度を８０Ａ／ｄｍ２から１分毎に２．０Ａ／ｄｍ２ずつ小さくして、最終的に２０Ａ／ｄｍ２とし、ステンレス板上に電解めっきにより黒色クロムめっき膜を形成した。
【０１９７】
転写原版Ａにかえて、転写原版Ｅを用いたこと以外は、実施例１−１と同様にして最表面に多数の溝部Ｅを備える単色印刷物を得た。
【０１９８】
［実施例６−１］
ステンレス板にブラスト加工しＳａ＝０．３μｍとした。表面に下記の条件で電解クロムめっきを施し、多数の凸型錐状構造体Ｆを版面に有した転写原版Ｆを得た。転写原版Ｆの凸型錐状構造体Ｆの反転形状およびばらつきと、得られる印刷物における溝部Ｆの形状およびばらつきとは、一致するものであった。
【０１９９】
＜電解クロムめっきの条件＞
実施例１と同じめっき浴および陽極を用い、電流密度を８０Ａ／ｄｍ２から１分毎に０．５Ａ／ｄｍ２ずつ小さくして、最終的に２０Ａ／ｄｍ２とし、ステンレス板上に電解めっきにより黒色クロムめっき膜を形成した。
【０２００】
転写原版Ａにかえて、転写原版Ｆを用いたこと以外は、実施例１−１と同様にして最表面に多数の溝部Ｆを備える単色印刷物を得た。
【０２０１】
［実施例７−１］
ステンレス板にブラスト加工しＳａ＝０．２５μｍとした。表面に下記の条件で電解クロムめっきを施し、多数の凸型錐状構造体Ｇを版面に有した転写原版Ｇを得た。転写原版Ｇの凸型錐状構造体Ｇの反転形状およびばらつきと、得られる印刷物における溝部Ｇの形状およびばらつきとは、一致するものであった。
【０２０２】
＜電解クロムめっきの条件＞
実施例１と同じめっき浴および陽極を用い、電流密度を８０Ａ／ｄｍ２から１分毎に５．０Ａ／ｄｍ２ずつ小さくして、最終的に２０Ａ／ｄｍ２とし、ステンレス板上に電解めっきにより黒色クロムめっき膜を形成した。
【０２０３】
転写原版Ａにかえて、転写原版Ｇを用いたこと以外は、実施例１−１と同様にして最表面に多数の溝部Ｇを備える単色印刷物を得た。
【０２０４】
［比較例１−１］
ステンレス板にブラスト加工しＳａ＝０．３μｍとした。表面に下記の条件で電解クロムめっきを施し、多数の凸型錐状構造体Ｈを版面に有した転写原版Ｈを得た。転写原版Ｈの凸型錐状構造体Ｈの反転形状およびばらつきと、得られる印刷物における溝部Ｈの形状およびばらつきとは、一致するものであった。
【０２０５】
＜電解クロムめっきの条件＞
実施例１と同じめっき浴および陽極を用い、電流密度を８０Ａ／ｄｍ２から１分毎に０．４Ａ／ｄｍ２ずつ小さくして、最終的に２０Ａ／ｄｍ２とし、ステンレス板上に電解めっきにより黒色クロムめっき膜を形成した。
【０２０６】
転写原版Ａにかえて、転写原版Ｈを用いたこと以外は、実施例１−１と同様にして最表面に多数の溝部Ｈを備える単色印刷物を得た。
【０２０７】
［比較例２−１］
ステンレス板にブラスト加工しＳａ＝０．３μｍとした。表面に下記の条件で電解クロムめっきを施し、多数の凸型錐状構造体Ｉを版面に有した転写原版Ｉを得た。転写原版Ｉの凸型錐状構造体Ｉの反転形状およびばらつきと、得られる印刷物における溝部Ｉの形状およびばらつきとは、一致するものであった。
【０２０８】
＜電解クロムめっきの条件＞
実施例１と同じめっき浴および陽極を用い、電流密度を８０Ａ／ｄｍ２から１分毎に６．０Ａ／ｄｍ２ずつ小さくして、最終的に２０Ａ／ｄｍ２とし、ステンレス板上に電解めっきにより黒色クロムめっき膜を形成した。
【０２０９】
転写原版Ａにかえて、転写原版Ｉを用いたこと以外は、実施例１−１と同様にして最表面に多数の溝部Ｉを備える単色印刷物を得た。
【０２１０】
［比較例３−１］
ステンレス板にブラスト加工しＳａ＝０．３μｍとした。表面に下記の条件で電解クロムめっきを施し、多数の凸型錐状構造体Ｊを版面に有した転写原版Ｊを得た。転写原版Ｊの凸型錐状構造体Ｊの反転形状およびばらつきと、得られる印刷物における溝部Ｊの形状およびばらつきとは、一致するものであった。
【０２１１】
＜電解クロムめっきの条件＞
実施例１と同じめっき浴および陽極を用い、電流密度を８０Ａ／ｄｍ２から１分毎に２．０Ａ／ｄｍ２ずつ小さくして、最終的に１０Ａ／ｄｍ２とし、ステンレス板上に電解めっきにより黒色クロムめっき膜を形成した。
【０２１２】
転写原版Ａにかえて、転写原版Ｊを用いたこと以外は、実施例１−１と同様にして最表面に多数の溝部Ｊを備える単色印刷物を得た。
【０２１３】
［比較例４−１］
ステンレス板にブラスト加工しＳａ＝０．５μｍとした。表面に下記の条件で電解クロムめっきを施し、多数の凸型錐状構造体Ｋを版面に有した転写原版Ｋを得た。転写原版Ｋの凸型錐状構造体Ｋの反転形状およびばらつきと、得られる印刷物における溝部Ｋの形状およびばらつきとは、一致するものであった。
【０２１４】
＜電解クロムめっきの条件＞
実施例１と同じめっき浴および陽極を用い、電流密度を８０Ａ／ｄｍ２から１分毎に１．８Ａ／ｄｍ２ずつ小さくして、最終的に２０Ａ／ｄｍ２とし、ステンレス板上に電解めっきにより黒色クロムめっき膜を形成した。
【０２１５】
転写原版Ａにかえて、転写原版Ｋを用いたこと以外は、実施例１−１と同様にして最表面に多数の溝部Ｋを備える単色印刷物を得た。
【０２１６】
２．多色印刷物の作成
以下の方法により多色印刷物を作成した。
【０２１７】
［実施例１−２］
透明基材の片面上全域にグラビア印刷法を用いて以下のような絵柄を有する印刷層を形成したこと以外は、実施例１−１と同様にして最表面に多数の溝部Ａを備える多色印刷物を得た。印刷層の印刷画像は、背景がカラーコードＮｏ．５８２の黒色印刷層から構成され、白抜き、カラーコードＮｏ．１２５の黄色印刷層、カラーコードＮｏ．５６４の赤色印刷層、カラーコードＮｏ．６４９の緑色印刷層、カラーコードＮｏ．５７８の青色印刷層を用いて大きさ２０ｐｔでアルファベットＡからＺまでが表示されている絵柄とした。
【０２１８】
［実施例２−２］
転写原版Ａにかえて、転写原版Ｂを用いたこと以外は、実施例１−２と同様にして最表面に多数の溝部Ｂを備える多色印刷物を得た。
【０２１９】
［実施例３−２］
転写原版Ａにかえて、転写原版Ｃを用いたこと以外は、実施例１−２と同様にして最表面に多数の溝部Ｃを備える多色印刷物を得た。
【０２２０】
［実施例４−２］
転写原版Ａにかえて、転写原版Ｄを用いたこと以外は、実施例１−２と同様にして最表面に多数の溝部Ｄを備える多色印刷物を得た。
【０２２１】
［実施例５−２］
転写原版Ａにかえて、転写原版Ｅを用いたこと以外は、実施例１−２と同様にして最表面に多数の溝部Ｅを備える多色印刷物を得た。
【０２２２】
［実施例６−２］
転写原版Ａにかえて、転写原版Ｆを用いたこと以外は、実施例１−２と同様にして最表面に多数の溝部Ｆを備える多色印刷物を得た。
【０２２３】
［実施例７−２］
転写原版Ａにかえて、転写原版Ｇを用いたこと以外は、実施例１−２と同様にして最表面に多数の溝部Ｇを備える多色印刷物を得た。
【０２２４】
［比較例１−２］
転写原版Ａにかえて、転写原版Ｈを用いたこと以外は、実施例１−２と同様にして最表面に多数の溝部Ｈを備える多色印刷物を得た。
【０２２５】
［比較例２−２］
転写原版Ａにかえて、転写原版Ｉを用いたこと以外は、実施例１−２と同様にして最表面に多数の溝部Ｉを備える多色印刷物を得た。
【０２２６】
［比較例３−２］
転写原版Ａにかえて、転写原版Ｊを用いたこと以外は、実施例１−２と同様にして最表面に多数の溝部Ｊを備える多色印刷物を得た。
【０２２７】
［比較例４−２］
転写原版Ａにかえて、転写原版Ｋを用いたこと以外は、実施例１−２と同様にして最表面に多数の溝部Ｋを備える多色印刷物を得た。
【０２２８】
３．遮光層付き多色印刷物の作成
以下の方法により遮光層付き多色印刷物を作成した。
【０２２９】
［実施例１−３］
実施例１−２で得られた多色印刷物の印刷層側表面に、アルミニウムを蒸着源に用いて、酸素ガスを供給しながらエレクトロンビーム（ＥＢ）加熱方法による真空蒸着法により、下記の蒸着条件で膜厚５０ｎｍ、波長５５０ｎｍでの光透過率が２％の酸化アルミニウム蒸着膜（遮光層）を形成し、遮光層付き多色印刷物を得た。
（蒸着条件）
・蒸着源：アルミニウム
・蒸着チャンバー内真空度：２×１０−４ｍｂａｒ
・電子ビーム電力：２５ｋｗ
・蒸着時間：１２０秒
【０２３０】
［実施例２−３］
実施例２−２で得られた多色印刷物の印刷層表面に、実施例１−３と同様の方法で酸化アルミニウム蒸着膜（遮光層）を形成し、遮光層付き多色印刷物を得た。
【０２３１】
［実施例３−３］
実施例３−２で得られた多色印刷物の印刷層表面に、実施例１−３と同様の方法で酸化アルミニウム蒸着膜（遮光層）を形成し、遮光層付き多色印刷物を得た。
【０２３２】
［実施例４−３］
実施例４−２で得られた多色印刷物の印刷層表面に、実施例１−３と同様の方法で酸化アルミニウム蒸着膜（遮光層）を形成し、遮光層付き多色印刷物を得た。
【０２３３】
［実施例５−３］
実施例５−２で得られた多色印刷物の印刷層表面に、実施例１−３と同様の方法で酸化アルミニウム蒸着膜（遮光層）を形成し、遮光層付き多色印刷物を得た。
【０２３４】
［実施例６−３］
実施例６−２で得られた多色印刷物の印刷層表面に、実施例１−３と同様の方法で酸化アルミニウム蒸着膜（遮光層）を形成し、遮光層付き多色印刷物を得た。
【０２３５】
［実施例７−３］
実施例７−２で得られた多色印刷物の印刷層表面に、実施例１−３と同様の方法で酸化アルミニウム蒸着膜（遮光層）を形成し、遮光層付き多色印刷物を得た。
【０２３６】
［比較例１−３］
比較例１−２で得られた多色印刷物の印刷層表面に、実施例１−３と同様の方法で酸化アルミニウム蒸着膜（遮光層）を形成し、遮光層付き多色印刷物を得た。
【０２３７】
［比較例２−３］
比較例２−２で得られた多色印刷物の印刷層表面に、実施例１−３と同様の方法で酸化アルミニウム蒸着膜（遮光層）を形成し、遮光層付き多色印刷物を得た。
【０２３８】
［比較例３−３］
比較例３−２で得られた多色印刷物の印刷層表面に、実施例１−３と同様の方法で酸化アルミニウム蒸着膜（遮光層）を形成し、遮光層付き多色印刷物を得た。
【０２３９】
［比較例４−３］
比較例４−２で得られた多色印刷物の印刷層表面に、実施例１−３と同様の方法で酸化アルミニウム蒸着膜（遮光層）を形成し、遮光層付き多色印刷物を得た。
【０２４０】
［評価１］
実施例１〜７、比較例１〜４で得られた単色印刷物および多色印刷物について、以下の条件にてＳＥＭ観察を行った。印刷物表面に形成された多数の溝部の中から表１に示す点数を抽出し、平面視ＳＥＭ像から溝口部の面積、溝口部の最大内角、および隣接する溝部の最近接重心間距離について平均および分散を求めた。平面視ＳＥＭ像を用いた各パラメータの定量化は、上述の「Ｉ．溝部」の項で説明した方法により行った。
（条件）
・ＳＥＭ：電界放出形走査電子顕微鏡  S-4500(株式会社日立ハイテクノロジーズ社製)
・観察方法：Ｔｏｐ−Ｖｉｅｗ（溝口部を有する面側から）
・前処理：Ｐｔ−Ｐｄスパッタ
・観察倍率：×１０ｋ
・視野範囲：縦４μｍ×横４μｍ
【０２４１】
［評価２］
実施例１−１〜７−１、比較例１−１〜４−１で得られた単色印刷物について、以下の条件にて最大反射率を計測した。
（条件）
・計測装置：Scanning Spectorophotometer UV-3100PC(島津製作所製)
・計測方法：８°入射光（波長領域３８０ｎｍ〜７８０ｎｍ）に対する全反射
【０２４２】
［評価３］
実施例１−２〜７−２および比較例１−２〜４−２で得られた多色印刷物、ならびに実施例１−３〜７−３および比較例１−３〜４−３で得られた遮光層付き多色印刷物について、色彩を目視で確認し、印刷画像の視認性を評価した。評価方法は、比較例１−２〜４−２の多色印刷物の色彩の鮮明さを基準（△）とし、各実施例の色彩が基準と対比して鮮明であるか、以下の基準で判定した。
◎  …  基準に比べて色彩が最も鮮明であり、視認性が最も良好。
○  …  基準に比べて色彩が非常に鮮明であり、視認性が非常に良好。
▲  …  基準に比べて色彩が鮮明であり、視認性が良好。
△  …  基準。
【０２４３】
評価１〜３の結果を表１および表２に示す。なお、表１および表２中のμは平均、σ２は分散を示す。
【０２４４】
【表１】
0006743363.tif 000002
【０２４５】
【表２】
0006743363.tif 000003
【０２４６】
実施例で示すように、所定のばらつきを有する溝部を印刷物の最表面に形成することで、色彩が鮮明になり視認性を向上させることができた。
また、実施例１−３〜７−３から、印刷層側表面にさらに遮光層を設けることにより、印刷層における印刷画像の色彩がより鮮明になり、視認性がさらに向上した。
【符号の説明】
【０２４７】
１  …  溝部
２  …  透明基材
３  …  印刷層
４  …  透明低反射層
１０  …  印刷物
１１  …  透明支持層
１２  …  低反射樹脂層
１４  …  機能層（遮光層）
【図１】
0006743363.tif 000004
【図２】
0006743363.tif 000005
【図３】
0006743363.tif 000006
【図４】
0006743363.tif 000007
【図５】
0006743363.tif 000008
【図６】
0006743363.tif 000009
【図７】
0006743363.tif 000010
【図８】
0006743363.tif 000011
【図９】
0006743363.tif 000012